(57)【特許請求の範囲】
【請求項１】
染毛方法であって、
−複数の一級アミン及び／又は二級アミン基を有するポリアミン化合物並びにアミノアルコキシシランから選択されるアミン化合物並びに
−少なくとも１種の顔料及び無水マレイン酸エチレン系ポリマーを含む組成物
の髪への適用を含み、
前記エチレン系ポリマーが、
（ａ）モノマーの総質量に対して４５質量％〜９５質量％の、少なくともＣ８の直鎖又は分岐鎖アルキル基を有するエチレン系モノマー；
（ｂ）５質量％〜２５質量％の無水マレイン酸；
（ｃ）０〜５０質量％の、
（ｉ）以下の式（Ｉ）：
【化１】
0006921986.tif 000011
（式中：
−  Ｒ８は、水素原子又はメチル基を示し；
−  Ｒ９は、１〜１０個の炭素原子を含み、任意選択で１又は２個のエーテル結合−Ｏ−を含む直鎖又は分岐鎖の二価炭化水素系基を示し；
−  Ｒ１０は、１〜１０個の炭素原子、特に２〜８個の炭素原子を含む直鎖又は分岐鎖のアルキル基を示し；
−  ｎは、１〜３００の範囲の整数を示す）
のモノ（メタ）アクリロイルオキシ末端基を有するポリジメチルシロキサンシリコーンモノマー；
（ｉｉ）直鎖若しくは分岐鎖のＣ１〜Ｃ６アルキル（メタ）アクリレート又はＣ６〜Ｃ１２シクロアルキル（メタ）アクリレート非シリコーンモノマー
から選択される追加モノマー
の重合から誘導され、
前記アミン化合物が、アミノアルコキシシランである場合、使用される前記組成物が、前記組成物の総質量に対して、２質量％未満の水を含む、染毛方法。
【請求項２】
無水マレイン酸エチレン系ポリマーを含む組成物、並びに複数の一級アミン及び／若しくは二級アミンを有するポリアミン化合物並びにアミノアルコキシシラン基から選択されるアミン化合物若しくはそれを含む組成物の、髪への連続的な適用；又は
無水マレイン酸アクリル系ポリマーを含む組成物、並びにアミノアルコキシシランから選択されるアミン化合物若しくはそれを含む組成物の混合から誘導される組成物の髪への適用
のいずれかを含み、
これらの組成物の一方及び／又は他方が、少なくとも１種の顔料を含み；前記エチレン系ポリマーが、先に定義された通りの重合から誘導される、請求項１に記載の方法。
【請求項３】
少なくともＣ８の直鎖又は分岐鎖のアルキル基を有する前記エチレン系モノマーが、
ａ）直鎖又は分岐鎖のＣ８〜Ｃ２２アルキル（メタ）アクリレート；
ｂ）式ＣＨ２＝Ｃ（Ｒ１）−ＣＯＮＲ３Ｒ４の（メタ）アクリルアミド（式中、Ｒ１は、水素原子又はメチル基を表し、Ｒ３は、水素原子又は直鎖若しくは分岐鎖のＣ１〜Ｃ１２アルキル基を表し、Ｒ４は、直鎖又は分岐鎖のＣ８〜Ｃ１２アルキル基を表す）；
ｃ）式Ｒ５−ＣＯ−Ｏ−ＣＨ＝ＣＨ２のビニルエステル（式中、Ｒ５は、直鎖又は分岐鎖のＣ８〜Ｃ２２アルキル基を表す）；
ｄ）式Ｒ６−Ｏ−ＣＨ＝ＣＨ２のエーテル（式中、Ｒ６は、直鎖又は分岐鎖のＣ８〜Ｃ２２アルキル基を表す）
から選択されることを特徴とする、請求項１に記載の方法。
【請求項４】
少なくともＣ８の直鎖又は分岐鎖のアルキル基を有する前記エチレン系モノマーが、Ｃ８〜Ｃ２２及び好ましくはＣ８〜Ｃ１８アルキル（メタ）アクリレートから選択されることを特徴とする、請求項１〜３のいずれか一項に記載の方法。
【請求項５】
少なくともＣ８の直鎖又は分岐鎖のアルキル基を有する前記エチレン系モノマーが、２−エチルヘキシルアクリレート、２−エチルヘキシルメタクリレート、ラウリルアクリレート、ラウリルメタクリレート、ベヘニルアクリレート、ベヘニルメタクリレート、ステアリルアクリレート、ステアリルメタクリレートから；好ましくは、２−エチルヘキシルアクリレート、２−エチルヘキシルメタクリレート、ステアリルアクリレート、ステアリルメタクリレートから選択され；それが、優先的には２−エチルヘキシルアクリレートであることを特徴とする、請求項１〜４のいずれか一項に記載の方法。
【請求項６】
少なくともＣ８の直鎖又は分岐鎖のアルキル基を有する前記エチレン系モノマーが、前記エチレン系ポリマー中に、モノマーの総質量に対して、４５質量％〜９０質量％の範囲、好ましくは５０質量％〜９０質量％の範囲の含量で存在することを特徴とする、請求項１〜５のいずれか一項に記載の方法。
【請求項７】
無水マレイン酸が、前記エチレン系ポリマー中に、モノマーの総質量に対して、１０質量％〜２５質量％の範囲、好ましくは１３質量％〜２２質量％の範囲の含量で存在することを特徴とする、請求項１〜６のいずれか一項に記載の方法。
【請求項８】
式（Ｉ）の前記シリコーンモノマーに関して：
−  Ｒ８が、メチル基を示し；
−  Ｒ９が、２〜４個の炭素原子を含む直鎖二価炭化水素系基を示し；
−  Ｒ１０が、２〜８個の炭素原子を含む直鎖又は分岐鎖のアルキル基を示し；
−  ｎが、３〜２００の範囲、好ましくは５〜１００の範囲の整数を示すことを特徴とする、請求項１〜７のいずれか一項に記載の方法。
【請求項９】
前記追加のモノマーが、非シリコーンであり、Ｃ６〜Ｃ１２シクロアルキル（メタ）アクリレートから選択され、好ましくはイソボルニル（メタ）アクリレートであることを特徴とする、請求項１〜７のいずれか一項に記載の方法。
【請求項１０】
前記エチレン系ポリマーが、式（Ｉ）の前記追加シリコーンモノマーを含むことを特徴とする、請求項１〜７のいずれか一項に記載の方法。
【請求項１１】
前記エチレン系ポリマーが、モノマーの総質量に対して、５質量％〜５０質量％の範囲、好ましくは１５質量％〜４０質量％の範囲、優先的には２０質量％〜３５質量％の範囲、特に２５質量％〜３５質量％の範囲の含量で存在する追加のモノマーを含み、少なくともＣ８の直鎖又は分岐鎖アルキル基を有する前記エチレン系モノマーが、前記エチレン系ポリマー中に、モノマーの総質量に対して、４５質量％〜９０質量％の範囲の含量で存在することを特徴とする、請求項１〜１０のいずれか一項に記載の方法。
【請求項１２】
前記エチレン系ポリマーが、追加のモノマーを全く含まないことを特徴とする、請求項１〜６のいずれか一項に記載の方法。
【請求項１３】
前記エチレン系ポリマーが、下記を含むか、又は下記からなることを特徴とする、請求項１〜６及び１０のいずれか一項に記載の方法：
（ａ）モノマーの総質量に対して７５質量％〜９５質量％の、直鎖又は分岐鎖のＣ８〜Ｃ２２アルキル（メタ）アクリレート；
（ｂ）５質量％〜２５質量％の無水マレイン酸；
好ましくは：
（ａ）モノマーの総質量に対して７５質量％〜９０質量％の、直鎖又は分岐鎖のＣ８〜Ｃ２２アルキル（メタ）アクリレート；
（ｂ）１０質量％〜２５質量％の無水マレイン酸；
優先的には：
（ａ）モノマーの総質量に対して７８質量％〜８７質量％の、直鎖又は分岐鎖のＣ８〜Ｃ２２アルキル（メタ）アクリレート；
（ｂ）１３質量％〜２２質量％の無水マレイン酸。
【請求項１４】
前記エチレン系ポリマーが、以下のコポリマー：
２−エチルヘキシルアクリレート／無水マレイン酸
ステアリルアクリレート／無水マレイン酸
２−エチルヘキシルアクリレート／ステアリルアクリレート／無水マレイン酸
から選択されることを特徴とする、請求項１〜１３のいずれか一項に記載の方法。
【請求項１５】
前記エチレン系ポリマーが、下記を含むか、又は下記からなることを特徴とする、請求項１〜１０のいずれか一項に記載の方法：
（ａ）モノマーの総質量に対して４５質量％〜９４．５質量％の、直鎖又は分岐鎖のＣ８〜Ｃ２２アルキル（メタ）アクリレート；
（ｂ）５質量％〜２５質量％の無水マレイン酸；
（ｃ）０．５質量％〜５０質量％のシリコーンモノマー（Ｉ）；
好ましくは：
（ａ）モノマーの総質量に対して４５質量％〜９０質量％の、直鎖又は分岐鎖のＣ８〜Ｃ２２アルキル（メタ）アクリレート；
（ｂ）５質量％〜２５質量％の無水マレイン酸；
（ｃ）５質量％〜５０質量％のシリコーンモノマー（Ｉ）；
優先的には：
（ａ）モノマーの総質量に対して５０質量％〜７５質量％の、直鎖又は分岐鎖のＣ８〜Ｃ２２アルキル（メタ）アクリレート；
（ｂ）１０質量％〜２５質量％の無水マレイン酸；
（ｃ）１５質量％〜４０質量％のシリコーンモノマー（Ｉ）；
より優先的には：
（ａ）モノマーの総質量に対して５２質量％〜６７質量％の、直鎖又は分岐鎖のＣ８〜Ｃ２２アルキル（メタ）アクリレート；
（ｂ）１３質量％〜２２質量％の無水マレイン酸；
（ｃ）２０質量％〜３５質量％のシリコーンモノマー（Ｉ）。
【請求項１６】
前記エチレン系ポリマーが、以下のコポリマー：
２−エチルヘキシルアクリレート／無水マレイン酸／シリコーンモノマー（Ｉ）
ステアリルアクリレート／無水マレイン酸／シリコーンモノマー（Ｉ）
２−エチルヘキシルアクリレート／ステアリルアクリレート／無水マレイン酸／シリコーンモノマー（Ｉ）
から選択されることを特徴とする、請求項１〜１３のいずれか一項に記載の方法。
【請求項１７】
前記エチレン系ポリマーが、下記を含むか、又は下記からなることを特徴とする、請求項１〜１０のいずれか一項に記載の方法：
（ａ）モノマーの総質量に対して４５質量％〜９４．５質量％の、直鎖又は分岐鎖のＣ８〜Ｃ１８アルキル（メタ）アクリレート；
（ｂ）５質量％〜２５質量％の無水マレイン酸；
（ｃ）０．５質量％〜５０質量％のＣ６〜Ｃ１２シクロアルキル（メタ）アクリレート；
好ましくは：
（ａ）モノマーの総質量に対して４５質量％〜９０質量％の、直鎖又は分岐鎖のＣ８〜Ｃ１８アルキル（メタ）アクリレート；
（ｂ）５質量％〜２５質量％の無水マレイン酸；
（ｃ）５質量％〜５０質量％のＣ６〜Ｃ１２シクロアルキル（メタ）アクリレート；
優先的には：
（ａ）モノマーの総質量に対して５０質量％〜７５質量％の、直鎖又は分岐鎖のＣ８〜Ｃ１８アルキル（メタ）アクリレート；
（ｂ）１０質量％〜２５質量％の無水マレイン酸；
（ｃ）１５質量％〜４０質量％のＣ６〜Ｃ１２シクロアルキル（メタ）アクリレート；
より優先的には：
（ａ）モノマーの総質量に対して５２質量％〜６７質量％の、直鎖又は分岐鎖のＣ８〜Ｃ１８アルキル（メタ）アクリレート；
（ｂ）１３質量％〜２２質量％の無水マレイン酸；
（ｃ）２０質量％〜３５質量％のＣ６〜Ｃ１２シクロアルキル（メタ）アクリレート。
【請求項１８】
前記エチレン系ポリマーが、下記コポリマー：
２−エチルヘキシルアクリレート／無水マレイン酸／イソボルニル（メタ）アクリレート
ステアリルアクリレート／無水マレイン酸／イソボルニル（メタ）アクリレート
２−エチルヘキシルアクリレート／ステアリルアクリレート／無水マレイン酸／イソボルニル（メタ）アクリレート
から選択されることを特徴とする、請求項１〜１３のいずれか一項に記載の方法。
【請求項１９】
前記エチレン系ポリマーが、下記を含むか、又は下記からなることを特徴とする、請求項１〜１０のいずれか一項に記載の方法：
（ａ）モノマーの総質量に対して４５質量％〜９４．５質量％の、直鎖又は分岐鎖のＣ８〜Ｃ１８アルキル（メタ）アクリレート；
（ｂ）５質量％〜２５質量％の無水マレイン酸；
（ｃ）０．５質量％〜５０質量％の、Ｃ６〜Ｃ１２シクロアルキル（メタ）アクリレートとシリコーンモノマー（Ｉ）との混合物；
好ましくは：
（ａ）モノマーの総質量に対して４５質量％〜９０質量％の、直鎖又は分岐鎖のＣ８〜Ｃ１８アルキル（メタ）アクリレート；
（ｂ）５質量％〜２５質量％の無水マレイン酸；
（ｃ）５質量％〜５０質量％の、Ｃ６〜Ｃ１２シクロアルキル（メタ）アクリレートとシリコーンモノマー（Ｉ）との混合物；
優先的には：
（ａ）モノマーの総質量に対して５０質量％〜７５質量％の、直鎖又は分岐鎖のＣ８〜Ｃ１８アルキル（メタ）アクリレート；
（ｂ）１０質量％〜２５質量％の無水マレイン酸；
（ｃ）１５質量％〜４０質量％の、Ｃ６〜Ｃ１２シクロアルキル（メタ）アクリレートとシリコーンモノマー（Ｉ）との混合物；
より優先的には：
（ａ）モノマーの総質量に対して５２質量％〜６７質量％の、直鎖又は分岐鎖のＣ８〜Ｃ１８アルキル（メタ）アクリレート；
（ｂ）１３質量％〜２２質量％の無水マレイン酸；
（ｃ）２０質量％〜３５質量％の、Ｃ６〜Ｃ１２シクロアルキル（メタ）アクリレートとシリコーンモノマー（Ｉ）との混合物。
【請求項２０】
前記エチレン系ポリマーが、下記コポリマー：
２−エチルヘキシルアクリレート／無水マレイン酸／イソボルニル（メタ）アクリレート／シリコーンモノマー（Ｉ）
ステアリルアクリレート／無水マレイン酸／イソボルニル（メタ）アクリレート／シリコーンモノマー（Ｉ）
２−エチルヘキシルアクリレート／ステアリルアクリレート／無水マレイン酸／イソボルニル（メタ）アクリレート／シリコーンモノマー（Ｉ）
から選択されることを特徴とする、請求項１〜１０及び１８のいずれか一項に記載の方法。
【請求項２１】
前記エチレン系ポリマーが、５０００〜１００００００ｇ／ｍｏｌの範囲、好ましくは１００００〜５０００００ｇ／ｍｏｌの範囲、優先的には１５０００〜３５００００ｇ／ｍｏｌの範囲の質量平均分子量を有することを特徴とする、請求項１〜２０のいずれか一項に記載の方法。
【請求項２２】
前記エチレン系ポリマーが、前記組成物中に、前記組成物の総質量に対して、０．１質量％〜４０質量％の範囲、好ましくは０．５質量％〜３５質量％、優先的には１質量％〜３０質量％の範囲、より優先的には１０質量％〜３０質量％の範囲の含量で存在することを特徴とする、請求項１〜２１のいずれか一項に記載の方法。
【請求項２３】
前記アミン化合物が、２〜２０個の炭素原子を含むポリアミン化合物であることを特徴とする、請求項１〜２２のいずれか一項に記載の方法。
【請求項２４】
前記アミン化合物が、Ｎ−メチル−１，３−ジアミノプロパン、Ｎ−プロピル−１，３−ジアミノプロパン、Ｎ−イソプロピル−１，３−ジアミノプロパン、Ｎ−シクロヘキシル−１，３−ジアミノプロパン、２−（３−アミノプロピルアミノ）エタノール、３−（２−アミノエチル）アミノプロピルアミン、ビス（３−アミノプロピル）アミン、メチルビス（３−アミノプロピル）アミン、Ｎ−（３−アミノプロピル）−１，４−ジアミノブタン、Ｎ，Ｎ−ジメチルジプロピレントリアミン、１，２−ビス（３−アミノプロピルアミノ）エタン、Ｎ，Ｎ’−ビス（３−アミノプロピル）−１，３−プロパンジアミン、エチレンジアミン、１，３−プロピレンジアミン、１，４−ブチレンジアミン、リジン、シスタミン、キシレンジアミン、トリス（２−アミノエチル）アミン、及びスペルミジンから；
好ましくは、エチレンジアミン、１，３−プロピレンジアミン、及び１，４−ブチレンジアミンから選択され；それが、優先的にはエチレンジアミンであることを特徴とする、請求項１〜２３のいずれか一項に記載の方法。
【請求項２５】
前記アミン化合物が、特に５００〜１００００００の範囲、好ましくは５００〜５０００００の範囲、優先的には５００〜１０００００の範囲の質量平均分子量を有する、アミン系ポリマーから選択されることを特徴とする、請求項１〜２１のいずれか一項に記載の方法。
【請求項２６】
前記アミン化合物が、ポリ（（Ｃ２〜Ｃ５）アルキレンイミン）、特にポリエチレンイミン及びポリプロピレンイミン、特にポリ（エチレンイミン）；ポリ（アリルアミン）；ポリビニルアミン及び特にビニルアミドとの、そのコポリマー；ビニルアミン／ビニルホルムアミドコポリマー；ポリリジンなど、ＮＨ２基を有するポリアミノ酸；アミノデキストラン；アミノポリビニルアルコール、アクリルアミドプロピルアミン系コポリマー；キトサン；
一級アミン基を鎖の末端又は側鎖に含む、例えばアミノプロピル側基又は末端基を含むポリジメチルシロキサン、例えば、式（Ａ）又は（Ｂ）又は（Ｃ）のもの：
【化２】
0006921986.tif 000012
（式中：
式（Ａ）において：ｎの値は、前記シリコーンの質量平均分子量が、５００〜５５０００であるようなものであり；
式（Ｂ）において、ｎ及びｍの値は、前記シリコーンの質量平均分子量が、１０００〜５５０００であるようなものであり；
式（Ｃ）において、ｎの値は、前記シリコーンの質量平均分子量が、５００〜３０００であるようなものである）；
式（Ｄ）：
【化３】
0006921986.tif 000013
（式中、Ｒ、Ｒ’及びＲ”は、同一でも異なっていてもよく、それぞれ、Ｃ１〜Ｃ４アルキル又はヒドロキシル基を表し、Ａは、Ｃ３アルキレン基を表し、ｍ及びｎは、前記化合物の質量平均分子質量が、およそ５０００〜５０００００であるようなものである）のアモジメチコン；
ポリエーテルジアミン、特にポリエチレングリコール及び／又はポリプロピレングリコールα，ω−ジアミン；ポリテトラヒドロフラン（又はポリテトラメチレングリコール）α，ω−ジアミン及びポリブタジエンα，ω−ジアミン；
アミン末端官能基を有するポリアミドアミンデンドリマー；
ポリ（３−アミノプロピル）メタクリルアミド又はポリ（２−アミノエチル）メタクリレートなど、一級又は二級アミン側鎖官能基を有するポリ（メタ）アクリレート又はポリ（メタ）アクリルアミド；
好ましくは、一級アミン基を鎖の末端又は側鎖に含むポリジメチルシロキサン；
優先的には、アミノプロピル末端基を鎖の末端に含むポリジメチルシロキサン
から選択されることを特徴とする、請求項２５に記載の方法。
【請求項２７】
前記アミン化合物が、式（ＩＩＩ）：
Ｒ’１Ｓｉ（ＯＲ’２）ｚ（Ｒ’３）ｘ    （ＩＩＩ）
（式中：
・  Ｒ’１は、以下の基から選択される基により置換される、直鎖又は分岐鎖、飽和又は不飽和、環式又は非環式のＣ１〜Ｃ６炭化水素系鎖であり：
−  アミンＮＨ２、又は、Ｒ＝Ｃ１〜Ｃ４アルキルであるＮＨＲ、
−  アミノ基又はＣ１〜Ｃ４アミノアルキル基により置換されるアリール又はアリールオキシ基、
Ｒ’１は、場合によってその鎖の中にヘテロ原子（Ｏ、Ｓ、ＮＨ）又はカルボニル基（ＣＯ）が入っており、Ｒ’１は、炭素原子を介して直接ケイ素原子に連結しており、
・  Ｒ’２及びＲ’３は、同一でも異なっていてもよく、１〜６個の炭素原子を含む直鎖又は分岐鎖のアルキル基を表し、
・  ｚは、１〜３の範囲の整数を示し、
・  ｘは、０〜２の範囲の整数を示し、
ｚ＋ｘ＝３である）のアミノアルコキシシランであり；
好ましくは３−アミノプロピルトリエトキシシランであることを特徴とする、請求項１〜２１のいずれか一項に記載の方法。
【請求項２８】
前記アミン化合物が、０．０１〜１０の範囲、好ましくは０．１〜５の範囲、優先的には０．１〜２の範囲及びより優先的には０．１〜１の範囲の前記アミン化合物のアミン基／前記エチレン系ポリマーの無水マレイン酸基のモル比で使用されることを特徴とする、請求項１〜２７のいずれか一項に記載の方法。
【請求項２９】
使用される前記組成物が、少なくとも１種の顔料を、それらを含む前記組成物又は髪に適用される前記組成物の質量に対して０．５質量％〜４０質量％の量で含むことを特徴とする、請求項１〜２８のいずれか一項に記載の方法。
【請求項３０】
前記無水マレイン酸エチレン系ポリマーを含む前記組成物が、最初にケラチン物質に適用され、次いで、前記アミン化合物、又はそれを含む組成物が適用され、前記組成物の一方及び／又は他方は少なくとも１種の顔料を含むことを特徴とする、請求項１〜２４のいずれか一項に記載の方法。
【請求項３１】
前記アミン化合物又はそれを含む組成物が、最初に髪に適用され、次いで、前記無水マレイン酸エチレン系ポリマーを含む前記組成物が適用され、前記組成物の一方及び／又は他方が、少なくとも１種の顔料を含むことを特徴とする、請求項１〜２４のいずれか一項に記載の方法。
【請求項３２】
無水マレイン酸アクリル系ポリマーを含む組成物と、アミノアルコキシシランから選択されるアミン化合物又はそれを含む組成物との混合から誘導される組成物が、局所的に髪に適用され、前記組成物の一方及び／又は他方が、少なくとも１種の顔料を含むことを特徴とする、請求項１〜２４のいずれか一項に記載の方法。
【請求項３３】
前記ポリマーを含む前記組成物が、非揮発性油、好ましくは非揮発性炭化水素油も含む、請求項１〜３２のいずれか一項に記載の方法。
【発明の詳細な説明】
【技術分野】
【０００１】
本発明は、顔料及び無水マレイン酸アクリル系ポリマー及びアミン化合物を使用する染毛プロセスに関し、前記プロセスを実施するためのキットにも関する。
【背景技術】
【０００２】
化粧製品は、ケラチン物質上に良好な美容上の性質を有する製品の堆積物を得るために、被膜形成性ポリマーの使用を必要とすることが多い。とりわけ、被膜形成性堆積物が良好な持続性を有することが必要であり、とりわけ、堆積物が、指、衣類との接触の間に移らないことが必要であり、また、水、特に雨との接触時に、又はシャワー若しくは発汗の間に良好な持続性を有することが必要である。皮脂も、被膜形成性堆積物を損なうことがある。
【０００３】
ケラチン繊維の染色の分野において、非永久染色のために直接染料を、又は永久染色のために染料前駆体を使用して種々の技法によりケラチン繊維を染色することがすでに公知の慣例である。
【０００４】
非永久染色又は直接染色は、直接染料を含む染料組成物によりケラチン繊維を染色することにある。これらの染料は、ケラチン繊維に親和性を有する有色の着色性分子である。それらは、所望の着色を得るのに要する時間ケラチン繊維に適用され、次いですすぎ落とされる。
【０００５】
使用される標準的な染料は、特に、ニトロベンゼン、アントラキノン、ニトロピリジン、アゾ、キサンテン、アクリジン、アジン、若しくはトリアリールメタンタイプの染料、又は天然染料である。
【０００６】
これらの染料のいくつかは、色の濃い髪の上で見える着色の生成を可能にする淡色化条件下で使用できる。
【０００７】
酸化染色によりケラチン繊維を永久に染色することも公知の慣例である。この染色技法は、ケラチン繊維に、酸化性塩基などの染料前駆体及びカップラーを含む組成物を適用することにある。これらの前駆体は、酸化剤の作用のもとで、髪の中に１種以上の有色物質を形成する。
【０００８】
酸化性塩基及びカップラーとして使用される分子の多様性により、広範囲の色を得ることができ、それから生じる着色は、一般に、永久的で、強く、外部の作用剤、特に、光、悪天候、洗浄、発汗、及び摩擦に対して耐性がある。
【０００９】
色の濃い髪の上で見えるために、これら２種の染色技法には、事前又は同時のケラチン繊維の漂白が必要である。過酸化水素又は過酸塩などの酸化剤により実施されるこの漂白工程は、ケラチン繊維のかなりの劣化を起こし、その美容上の性質が損なわれる。そうなると、髪は、粗く、もつれを解くのがより困難で、よりもろくなる傾向を有する。
【００１０】
別の染色方法は、顔料を使用することにある。具体的には、ケラチン繊維の表面での顔料の使用は、表面の顔料が繊維の自然な色をマスクするので、色の濃い髪の上での目に見える着色を得ることを可能にする。ケラチン繊維を染色するための顔料の使用は、例えば、（特許文献１）に記載されており、ケラチン繊維の一時的な染色のために、少なくとも１つの酸官能基を含む被膜形成性ポリマー粒子の少なくとも１種の分散液及び前記分散液の連続相中に分散している少なくとも１種の顔料を含む組成物の使用を推奨している。
【００１１】
この染色方法により得られる着色は、まさに最初のシャンプー洗浄から除去されるという欠点を有する。
【００１２】
さらに、ポリシロキサン／ポリウレアブロックコポリマー及び顔料を含む組成物を使用して、髪の着色コーティングを実施することも（特許文献２）から公知の慣例である。しかし、そのような組成物によって、得られるコーティングは、必ずしも非常に均質ではなく、毛髪の個別化は必ずしも非常に良好ではない。
【００１３】
（特許文献３）から、ポリマー骨格及び少なくとも３つの水素結合を形成することが可能な少なくとも２つの基を有する超分子ポリマーを含む、ケラチン物質を手入れ及び／又は処理するための化粧用組成物を使用すること、並びに（特許文献４）から、ポリマー骨格及び少なくとも３つの水素結合を形成することが可能な少なくとも２つの基を含む超分子ポリマー並びに界面活性剤又はヘアコンディショニング剤を含む髪用組成物を使用することも公知の慣例である。そのため、本発明の目的は、ケラチン繊維の劣化がなく、同時に完全に個別化された毛髪を保護しながら、ブラッシングなどの攻撃因子に対する良好な耐性を示し、侵出せず、汗、光、及び悪天候に耐性があり、シャンプーによる洗浄及び髪が受け得る種々の攻撃因子に関して持続性がある有色コーティングを生成できる、髪などのケラチン繊維を染色する組成物を提供することである。
【先行技術文献】
【特許文献】
【００１４】
【特許文献１】仏国特許第２７４１５３０号明細書
【特許文献２】仏国特許第２９０７６７８号明細書
【特許文献３】欧州特許第１３９２２２２号明細書
【特許文献４】欧州特許第１４３５９００号明細書
【発明の概要】
【００１５】
発明者らは、特定のアミン化合物と組み合わせた１種以上の顔料及び特定の無水マレイン酸エチレン系ポリマーを使用する染毛プロセスにより、耐性のある染毛を得ることが可能になることを発見した。
【００１６】
本発明によるプロセスは、シャンプーによる洗浄に関して持続性があるように、同時にケラチン繊維の物理的特性を維持しながら、全ての髪のタイプ、特に色の濃い髪の上に目に見える着色を生み出すことができる有色コーティングをケラチン繊維上に生み出すことができる。そのようなコーティングは、ドライヤーによる乾燥及び発汗など、髪が受け得る外的攻撃因子に対して特に耐性がある。それは、特に、なめらかで均質な堆積物を生み出すことができる。さらに、驚くべきことに、毛髪が完全に個別化されたままであり、なんら問題なくスタイリングできることが観察された。
【００１７】
用語「個別化された毛髪」は、組成物の適用及び乾燥の後に、固着せず（又は全て互いから別れている）、そのため髪の塊を形成せず、コーティングが事実上各毛髪の周囲に形成される毛髪を意味する。
【００１８】
本発明の目的は、
染毛プロセスであって、
少なくとも１種の顔料及び無水マレイン酸エチレン系ポリマーを含む組成物の髪への適用、並びに複数の一級アミン及び／又は二級アミン及び／又はアミノアルコキシシラン基を含むポリアミン化合物から選択されるアミン化合物の髪の上への適用を含み、
エチレン系ポリマーが、
（ａ）モノマーの総質量に対して、４５質量％〜９５質量％の少なくともＣ８の直鎖又は分岐鎖アルキル基を有するエチレン系モノマー；
（ｂ）５質量％〜２５質量％の無水マレイン酸；
（ｃ）０〜５０質量％の、
（ｉ）以下の式（Ｉ）：
【化１】
0006921986.tif 000002
（式中：
−  Ｒ８は、水素原子又はメチル基を示し；
−  Ｒ９は、１〜１０個の炭素原子を含み、任意選択で１又は２個のエーテル結合−Ｏ−を含む直鎖又は分岐鎖の二価炭化水素系基を示し；
−  Ｒ１０は、１〜１０個の炭素原子、特に２〜８個の炭素原子を含む直鎖又は分岐鎖のアルキル基を示し；
−  ｎは、１〜３００の範囲の整数を示す）のモノ（メタ）アクリロイルオキシ末端基を有するポリジメチルシロキサンシリコーンモノマー；
（ｉｉ）直鎖若しくは分岐鎖のＣ１〜Ｃ６アルキル（メタ）アクリレート又はＣ６〜Ｃ１２シクロアルキル（メタ）アクリレート非シリコーンモノマー
から選択される追加モノマー
の重合から誘導され、
アミン化合物が、アミノアルコキシシランである場合、使用される組成物が、無水である、染毛プロセスである。
【００１９】
より正確には、本発明の主題は、
無水マレイン酸エチレン系ポリマーを含む組成物、並びに複数の一級アミン及び／若しくは二級アミンを有するポリアミン化合物並びにアミノアルコキシシラン化合物から選択されるアミン化合物若しくはそれを含む組成物の髪への連続的な適用、又は
無水マレイン酸アクリル系ポリマーを含む組成物、並びにアミノアルコキシシランから選択されるアミン化合物若しくはそれを含む組成物であって、組成物の一方及び／又は他方が少なくとも１種の顔料を含んでいる組成物の混合から誘導される組成物の髪への適用のいずれかを含む染毛プロセスであって；
エチレン系ポリマーが先に定義された通りである、染毛プロセスである。
【００２０】
本発明によるプロセスの第１の実施形態によると、エチレン系ポリマーを含む組成物と、先に定義されたアミン化合物又はそれを含む先に定義された組成物は、連続的に髪に適用され、アミン化合物がアミノアルコキシシランである場合、使用される組成物は無水であり、組成物の一方及び／又は他方は少なくとも１種の顔料を含む。
【００２１】
本発明によるプロセスの一実施形態によると、エチレン系ポリマーを含む組成物が最初に髪に適用され、次いで、前記アミン化合物又はそれを含む組成物が適用され、組成物の一方及び／又は他方は少なくとも１種の顔料を含む。
【００２２】
別の実施形態によると、前記アミン化合物又はそれを含む組成物が最初に髪に適用され、次いで、エチレン系ポリマーを含む組成物が適用され、組成物の一方及び／又は他方は少なくとも１種の顔料を含む。
【００２３】
本発明によるプロセスの第２の実施形態によると、先に定義されたエチレン系ポリマーを含む組成物と、先に定義されたアミン化合物又はそれを含む組成物の混合から誘導される組成物が髪に適用され、アミン化合物がアミノアルコキシシランである場合、混合から誘導される組成物は無水であり、組成物の一方及び／又は他方は少なくとも１種の顔料を含む。
【００２４】
本発明によるプロセスの一実施形態によると、エチレン系ポリマーを含む組成物とアミン化合物又はそれを含む組成物の混合は、ケラチン物質へのその適用の前の１分〜２４時間、好ましくは５〜３０分の時間に実施される。
【００２５】
本発明は、上述の前記無水マレイン酸エチレン系ポリマーを含む第１の組成物及び上述のアミン化合物を含む第２の組成物を含むキットであって、第１及び第２の組成物が少なくとも１種の顔料を含み、それぞれが別々の包装アセンブリに包装され、アミン化合物がアミノアルコキシシランである場合、組成物が無水である、キットの形態でもあってもよい。
【００２６】
組成物包装アセンブリは、公知の通り、化粧用組成物を保存するのに好適なあらゆる包装（特に、瓶、チューブ、スプレーボトル、又はエアゾールボトル）である。
【発明を実施するための形態】
【００２７】
本発明に従って使用されるエチレン系ポリマーは、少なくともＣ８の直鎖又は分岐鎖アルキル基を有するエチレン系モノマー（脂肪鎖エチレン系モノマーと称される）を含む；前記アルキル基は、直鎖又は分岐鎖のＣ８〜Ｃ２２又はＣ８〜Ｃ１２のアルキル基であり得る。
【００２８】
そのような脂肪鎖エチレン系モノマーは、下記から選択され得る：
ａ）直鎖又は分岐鎖のＣ８〜Ｃ２２アルキル（メタ）アクリレート（すなわち、Ｃ８〜Ｃ２２アルキル基を含む）；
ｂ）式ＣＨ２＝Ｃ（Ｒ１）−ＣＯＮＲ３Ｒ４の（メタ）アクリルアミド（式中、Ｒ１は、水素原子又はメチル基を表し、Ｒ３は、水素原子又は直鎖若しくは分岐鎖のＣ１〜Ｃ１２アルキル基を表し、Ｒ４は、イソオクチル、イソノニル、又はウンデシル基など、直鎖又は分岐鎖のＣ８〜Ｃ１２アルキル基を表す）；
ｃ）式Ｒ５−ＣＯ−Ｏ−ＣＨ＝ＣＨ２のビニルエステル（式中、Ｒ５は、直鎖又は分岐鎖のＣ８〜Ｃ２２アルキル基を表す）；
ｄ）式Ｒ６−Ｏ−ＣＨ＝ＣＨ２のエーテル（式中、Ｒ６は、直鎖又は分岐鎖のＣ８〜Ｃ２２アルキル基を表す）。
【００２９】
言及され得る直鎖又は分岐鎖のＣ８〜Ｃ２２アルキル基には、オクチル、２−エチルヘキシル、イソオクチル、ノニル、デシル、ウンデシル、ラウリル、ミリスチル、パルミチル、ステアリル、エイコシル、及びベヘニル基があり、特に、２−エチルヘキシル、ラウリル、ベヘニル、又はステアリル基がある。
【００３０】
好ましくは、脂肪鎖エチレン系モノマーは、Ｃ８〜Ｃ２２及び特にＣ８〜Ｃ１８アルキル（メタ）アクリレート、例えば２−エチルヘキシルアクリレート、２−エチルヘキシルメタクリレート、ラウリルアクリレート、ラウリルメタクリレート、ベヘニルアクリレート、ベヘニルメタクリレート、ステアリルアクリレート、及びステアリルメタクリレートから選択される。
【００３１】
２−エチルヘキシルアクリレート、２−エチルヘキシルメタクリレート、ステアリルアクリレート、又はステアリルメタクリレートが、好ましくは使用される。
【００３２】
２−エチルヘキシルアクリレートが優先的に使用される。
【００３３】
脂肪鎖モノマーは、前記エチレン系ポリマー中に、モノマーの総質量に対して、４５質量％〜９０質量％の範囲、好ましくは５０質量％〜９０質量％の範囲の含量で存在してよい。
【００３４】
エチレン系ポリマー中に追加のモノマーがない場合には、脂肪鎖モノマーは、モノマーの総質量に対して、７５質量％〜９５質量％の範囲、好ましくは７５質量％〜９０質量％の範囲、優先的には７８質量％〜８７質量％の範囲の含量で存在してよい。
【００３５】
エチレン系ポリマー中に追加のモノマーがある場合には、脂肪鎖モノマーは、モノマーの総質量に対して、４５質量％〜９４．５質量％の範囲、好ましくは４５質量％〜９０質量％の範囲、優先的には５０質量％〜７５質量％の範囲、より優先的には５２質量％〜６７質量％の範囲の含量で存在してよい。
【００３６】
本発明に従って使用されるエチレン系ポリマーは無水マレイン酸を含む。無水マレイン酸は、前記エチレン系ポリマー中に、モノマーの総質量に対して、１０質量％〜２５質量％の範囲、好ましくは１３質量％〜２２質量％の範囲の含量で存在してよい。
【００３７】
追加のシリコーンモノマーは、以下の式（Ｉ）：
【化２】
0006921986.tif 000003
（式中：
−  Ｒ８は、水素原子又はメチル基を示し；好ましくはメチルを示し；
−  Ｒ９は、１〜１０個の炭素原子を含み、好ましくは２〜４個の炭素原子を含み、任意選択で１又は２個の−Ｏ−エーテル結合を含む直鎖又は分岐鎖、好ましくは直鎖の二価炭化水素系基を示し；好ましくは、エチレン、プロピレン、又はブチレン基を示し；
−  Ｒ１０は、１〜１０個の炭素原子、特に２〜８個の炭素原子を含む直鎖又は分岐鎖のアルキル基を示し；好ましくはメチル、エチル、プロピル、ブチル、又はペンチルを示し；
−  ｎは、１〜３００の範囲、好ましくは３〜２００の範囲、優先的には５〜１００の範囲の整数を示す）のモノ（メタ）アクリロイルオキシ末端基を有するポリジメチルシロキサン（以下でシリコーンモノマーと称される）である。
【００３８】
特に、名称ＭＣＲ−Ｍ０７、ＭＣＲ−Ｍ１７、ＭＣＲ−Ｍ１１、及びＭＣＲ−Ｍ２２でＧｅｌｅｓｔ  Ｉｎｃにより販売されているものなどのモノメタクリロイルオキシプロピルポリジメチルシロキサン又は名称Ｘ−２２−２４７５、Ｘ−２２−２４２６、及びＸ−２２−１７４ＤＸで信越化学工業により販売されているシリコーンマクロモノマーが使用できる。
【００３９】
追加のシリコーンモノマーは、前記エチレン系ポリマー中に、モノマーの総質量に対して、５質量％〜５０質量％の範囲、好ましくは１５質量％〜４０質量％の範囲、優先的には２０質量％〜３５質量％の範囲、特に２５質量％〜３５質量％の範囲の含量で存在してよい。
【００４０】
直鎖又は分岐鎖のＣ１〜Ｃ６アルキル（メタ）アクリレートから選択される追加の非シリコーンモノマーは、例えば、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、又はヘキシル（メタ）アクリレートであり得る。メチル（メタ）アクリレート又はエチル（メタ）アクリレートが好ましくは使用される。
【００４１】
Ｃ６〜Ｃ１２シクロアルキル（メタ）アクリレートは、好ましくはイソボルニル（メタ）アクリレートである。
【００４２】
追加の非シリコーンモノマーは、前記エチレン系ポリマー中に、モノマーの総質量に対して、０．５質量％〜５０質量％の範囲、好ましくは５質量％〜５０質量％の範囲、優先的には１５質量％〜４０質量％の範囲、より優先的には２０質量％〜３５質量％の範囲の含量で存在してよい。
【００４３】
本発明の一実施形態によると、エチレン系ポリマーは、追加のモノマーを全く含まない：それは、少なくともＣ８の直鎖又は分岐鎖のアルキル基を有するエチレン系モノマー及び無水マレイン酸から形成される。
【００４４】
本発明の別の実施形態によると、エチレン系ポリマーは、先に定義された少なくとも１種の追加のモノマーを含む。追加のモノマーは、前記エチレン系ポリマー中に、モノマーの総質量に対して、５質量％〜５０質量％の範囲、好ましくは１５質量％〜４０質量％の範囲、優先的には２０質量％〜３５質量％の範囲、特に２５質量％〜３５質量％の範囲の含量で存在してよい。
【００４５】
本発明の別の実施形態によると、エチレン系ポリマーは、先に定義された少なくとも１種の追加のシリコーンモノマーを含む。
【００４６】
本発明の別の実施形態によると、エチレン系ポリマーは、先に定義された少なくとも１種の追加の非シリコーンモノマーを含む。好ましくは、それはＣ６〜Ｃ１２シクロアルキル（メタ）アクリレートである。
【００４７】
本発明の別の実施形態によると、エチレン系ポリマーは、先に定義された少なくとも１種の追加のシリコーンモノマー及び少なくとも１種の追加の非シリコーンモノマーを含む。
【００４８】
本発明の第１の実施形態によると、エチレン系ポリマーは、下記を含むか、又は下記からなる：
（ａ）モノマーの総質量に対して７５質量％〜９５質量％の直鎖又は分岐鎖のＣ８〜Ｃ２２アルキル（メタ）アクリレート；
（ｂ）５質量％〜２５質量％の無水マレイン酸。
【００４９】
エチレン系ポリマーは、特に、下記を含むか、又は下記からなる：
（ａ）モノマーの総質量に対して７５質量％〜９５質量％の直鎖又は分岐鎖のＣ８〜Ｃ１８アルキル（メタ）アクリレート；
（ｂ）５質量％〜２５質量％の無水マレイン酸。
【００５０】
特に、エチレン系ポリマーは、下記を含むか、又は下記からなる：
（ａ）モノマーの総質量に対して７５質量％〜９５質量％の２−エチルヘキシル（メタ）アクリレート；
（ｂ）５質量％〜２５質量％の無水マレイン酸。
【００５１】
特に、エチレン系ポリマーは、下記を含むか、又は下記からなる：
（ａ）モノマーの総質量に対して７５質量％〜９５質量％のステアリル（メタ）アクリレート；
（ｂ）５質量％〜２５質量％の無水マレイン酸。
【００５２】
特に、エチレン系ポリマーは、下記を含むか、又は下記からなる：
（ａ）モノマーの総質量に対して７５質量％〜９５質量％の、２−エチルヘキシル（メタ）アクリレートとステアリル（メタ）アクリレートの混合物；
（ｂ）５質量％〜２５質量％の無水マレイン酸。
【００５３】
好ましくは、エチレン系ポリマーは、下記を含むか、又は下記からなる：
（ａ）モノマーの総質量に対して７５質量％〜９０質量％の直鎖又は分岐鎖のＣ８〜Ｃ２２アルキル（メタ）アクリレート；
（ｂ）１０質量％〜２５質量％の無水マレイン酸。
【００５４】
エチレン系ポリマー特に下記を含むか、又は下記からなる：
（ａ）モノマーの総質量に対して７５質量％〜９０質量％の直鎖又は分岐鎖のＣ８〜Ｃ１８アルキル（メタ）アクリレート；
（ｂ）１０質量％〜２５質量％の無水マレイン酸。
【００５５】
特に、エチレン系ポリマーは、下記を含むか、又は下記からなる：
（ａ）モノマーの総質量に対して７５質量％〜９０質量％の２−エチルヘキシル（メタ）アクリレート；
（ｂ）１０質量％〜２５質量％の無水マレイン酸。
【００５６】
特に、エチレン系ポリマーは、下記を含むか、又は下記からなる：
（ａ）モノマーの総質量に対して７５質量％〜９０質量％のステアリル（メタ）アクリレート；
（ｂ）１０質量％〜２５質量％の無水マレイン酸。
【００５７】
特に、エチレン系ポリマーは、下記を含むか、又は下記からなる：
（ａ）モノマーの総質量に対して７５質量％〜９０質量％の、２−エチルヘキシル（メタ）アクリレートとステアリル（メタ）アクリレートの混合物；
（ｂ）１０質量％〜２５質量％の無水マレイン酸。
【００５８】
優先的には、エチレン系ポリマーは、下記を含むか、又は下記からなる：
（ａ）モノマーの総質量に対して７８質量％〜８７質量％の直鎖又は分岐鎖のＣ８〜Ｃ２２アルキル（メタ）アクリレート；
（ｂ）１３質量％〜２２質量％の無水マレイン酸。
【００５９】
エチレン系ポリマーは、特に、下記を含むか、又は下記からなる：
（ａ）モノマーの総質量に対して７８質量％〜８７質量％の直鎖又は分岐鎖のＣ８〜Ｃ１８アルキル（メタ）アクリレート；
（ｂ）１３質量％〜２２質量％の無水マレイン酸。
【００６０】
特に、エチレン系ポリマーは、下記を含むか、又は下記からなる：
（ａ）モノマーの総質量に対して７８質量％〜８７質量％の２−エチルヘキシル（メタ）アクリレート；
（ｂ）１３質量％〜２２質量％の無水マレイン酸。
【００６１】
特に、エチレン系ポリマーは、下記を含むか、又は下記からなる：
（ａ）モノマーの総質量に対して７８質量％〜８７質量％のステアリル（メタ）アクリレート；
（ｂ）１３質量％〜２２質量％の無水マレイン酸。
【００６２】
特に、エチレン系ポリマーは、下記を含むか、又は下記からなる：
（ａ）モノマーの総質量に対して７８質量％〜８７質量％の、２−エチルヘキシル（メタ）アクリレートとステアリル（メタ）アクリレートの混合物；
（ｂ）１３質量％〜２２質量％の無水マレイン酸。
【００６３】
エチレン系ポリマーは、以下のコポリマー：
２−エチルヘキシルアクリレート／無水マレイン酸（質量で８５／１５）
２−エチルヘキシルアクリレート／無水マレイン酸（質量で８０／２０）
２−エチルヘキシルアクリレート／ステアリルアクリレート／無水マレイン酸（質量で５０／３０／２０）
から選択され得る。
【００６４】
本発明の第２の実施形態によると、エチレン系ポリマーは、下記を含むか、又は下記からなる：
（ａ）モノマーの総質量に対して４５質量％〜９４．５質量％の直鎖又は分岐鎖のＣ８〜Ｃ２２アルキル（メタ）アクリレート；
（ｂ）５質量％〜２５質量％の無水マレイン酸；
（ｃ）０．５質量％〜５０質量％の上述のシリコーンモノマー（Ｉ）。
【００６５】
エチレン系ポリマーは、特に、下記を含むか、又は下記からなる：
（ａ）モノマーの総質量に対して４５質量％〜９４．５質量％の直鎖又は分岐鎖のＣ８〜Ｃ１８アルキル（メタ）アクリレート；
（ｂ）５質量％〜２５質量％の無水マレイン酸；
（ｃ）０．５質量％〜５０質量％の上述のシリコーンモノマー（Ｉ）。
【００６６】
特に、エチレン系ポリマーは、下記を含むか、又は下記からなる：
（ａ）モノマーの総質量に対して４５質量％〜９４．５質量％の２−エチルヘキシル（メタ）アクリレート；
（ｂ）５質量％〜２５質量％の無水マレイン酸；
（ｃ）０．５質量％〜５０質量％の上述のシリコーンモノマー（Ｉ）。
【００６７】
特に、エチレン系ポリマーは、下記を含むか、又は下記からなる：
（ａ）モノマーの総質量に対して４５質量％〜９４．５質量％のステアリル（メタ）アクリレート；
（ｂ）５質量％〜２５質量％の無水マレイン酸；
（ｃ）０．５質量％〜５０質量％の上述のシリコーンモノマー（Ｉ）。
【００６８】
特に、エチレン系ポリマーは、下記を含むか、又は下記からなる：
（ａ）モノマーの総質量に対して４５質量％〜９４．５質量％の、２−エチルヘキシル（メタ）アクリレートとステアリル（メタ）アクリレートの混合物；
（ｂ）５質量％〜２５質量％の無水マレイン酸；
（ｃ）０．５質量％〜５０質量％の上述のシリコーンモノマー（Ｉ）。
【００６９】
好ましくは、エチレン系ポリマーは、下記を含むか、又は下記からなる：
（ａ）モノマーの総質量に対して４５質量％〜９０質量％の直鎖又は分岐鎖のＣ８〜Ｃ２２アルキル（メタ）アクリレート；
（ｂ）５質量％〜２５質量％の無水マレイン酸；
（ｃ）５質量％〜５０質量％の上述のシリコーンモノマー（Ｉ）。
【００７０】
エチレン系ポリマーは、特に、下記を含むか、又は下記からなる：
（ａ）モノマーの総質量に対して４５質量％〜９０質量％の直鎖又は分岐鎖のＣ８〜Ｃ１８アルキル（メタ）アクリレート；
（ｂ）５質量％〜２５質量％の無水マレイン酸；
（ｃ）５質量％〜５０質量％の上述のシリコーンモノマー（Ｉ）。
【００７１】
特に、エチレン系ポリマーは、下記を含むか、又は下記からなる：
（ａ）モノマーの総質量に対して４５質量％〜９０質量％の２−エチルヘキシル（メタ）アクリレート；
（ｂ）５質量％〜２５質量％の無水マレイン酸；
（ｃ）５質量％〜５０質量％の上述のシリコーンモノマー（Ｉ）。
【００７２】
特に、エチレン系ポリマーは、下記を含むか、又は下記からなる：
（ａ）モノマーの総質量に対して４５質量％〜９０質量％のステアリル（メタ）アクリレート；
（ｂ）５質量％〜２５質量％の無水マレイン酸；
（ｃ）５質量％〜５０質量％の上述のシリコーンモノマー（Ｉ）。
【００７３】
特に、エチレン系ポリマーは、下記を含むか、又は下記からなる：
（ａ）モノマーの総質量に対して４５質量％〜９０質量％の、２−エチルヘキシル（メタ）アクリレートとステアリル（メタ）アクリレートの混合物；
（ｂ）５質量％〜２５質量％の無水マレイン酸；
（ｃ）５質量％〜５０質量％の上述のシリコーンモノマー（Ｉ）。
【００７４】
優先的には、エチレン系ポリマーは、下記を含むか、又は下記からなる：
（ａ）モノマーの総質量に対して５０質量％〜７５質量％の直鎖又は分岐鎖のＣ８〜Ｃ２２アルキル（メタ）アクリレート；
（ｂ）１０質量％〜２５質量％の無水マレイン酸；
（ｃ）１５質量％〜４０質量％の上述のシリコーンモノマー（Ｉ）。
【００７５】
エチレン系ポリマーは、特に、下記を含むか、又は下記からなる：
（ａ）モノマーの総質量に対して５０質量％〜７５質量％の直鎖又は分岐鎖のＣ８〜Ｃ１８アルキル（メタ）アクリレート；
（ｂ）１０質量％〜２５質量％の無水マレイン酸；
（ｃ）１５質量％〜４０質量％の上述のシリコーンモノマー（Ｉ）。
【００７６】
特に、エチレン系ポリマーは、下記を含むか、又は下記からなる：
（ａ）モノマーの総質量に対して５０質量％〜７５質量％の２−エチルヘキシル（メタ）アクリレート；
（ｂ）１０質量％〜２５質量％の無水マレイン酸；
（ｃ）１５質量％〜４０質量％の上述のシリコーンモノマー（Ｉ）。
【００７７】
特に、エチレン系ポリマーは、下記を含むか、又は下記からなる：
（ａ）モノマーの総質量に対して５０質量％〜７５質量％のステアリル（メタ）アクリレート；
（ｂ）１０質量％〜２５質量％の無水マレイン酸；
（ｃ）１５質量％〜４０質量％の上述のシリコーンモノマー（Ｉ）。
【００７８】
特に、エチレン系ポリマーは、下記を含むか、又は下記からなる：
（ａ）モノマーの総質量に対して５０質量％〜７５質量％の、２−エチルヘキシル（メタ）アクリレートとステアリル（メタ）アクリレートの混合物；
（ｂ）１０質量％〜２５質量％の無水マレイン酸；
（ｃ）１５質量％〜４０質量％の上述のシリコーンモノマー（Ｉ）。
【００７９】
より優先的には、エチレン系ポリマーは、下記を含むか、又は下記からなる：
（ａ）モノマーの総質量に対して５２質量％〜６７質量％の直鎖又は分岐鎖のＣ８〜Ｃ２２アルキル（メタ）アクリレート；
（ｂ）１３質量％〜２２質量％の無水マレイン酸；
（ｃ）２０質量％〜３５質量％の上述のシリコーンモノマー（Ｉ）。
【００８０】
エチレン系ポリマーは、特に、下記を含むか、又は下記からなる：
（ａ）モノマーの総質量に対して５２質量％〜６７質量％の直鎖又は分岐鎖のＣ８〜Ｃ１８アルキル（メタ）アクリレート；
（ｂ）１３質量％〜２２質量％の無水マレイン酸；
（ｃ）２０質量％〜３５質量％の上述のシリコーンモノマー（Ｉ）。
【００８１】
特に、エチレン系ポリマーは、下記を含むか、又は下記からなる：
（ａ）モノマーの総質量に対して５２質量％〜６７質量％の２−エチルヘキシル（メタ）アクリレート；
（ｂ）１３質量％〜２２質量％の無水マレイン酸；
（ｃ）２０質量％〜３５質量％の上述のシリコーンモノマー（Ｉ）。
【００８２】
特に、エチレン系ポリマーは、下記を含むか、又は下記からなる：
（ａ）モノマーの総質量に対して５２質量％〜６７質量％のステアリル（メタ）アクリレート；
（ｂ）１３質量％〜２２質量％の無水マレイン酸；
（ｃ）２０質量％〜３５質量％の上述のシリコーンモノマー（Ｉ）。
【００８３】
特に、エチレン系ポリマーは、下記を含むか、又は下記からなる：
（ａ）モノマーの総質量に対して５２質量％〜６７質量％の、２−エチルヘキシル（メタ）アクリレートとステアリル（メタ）アクリレートの混合物；
（ｂ）１３質量％〜２２質量％の無水マレイン酸；
（ｃ）２０質量％〜３５質量％の上述のシリコーンモノマー（Ｉ）。
【００８４】
エチレン系ポリマーは、以下のコポリマー：
上述のそれぞれのモノマー含量での
２−エチルヘキシルアクリレート／無水マレイン酸／シリコーンモノマー（Ｉ）
ステアリルアクリレート／無水マレイン酸／シリコーンモノマー（Ｉ）
２−エチルヘキシルアクリレート／ステアリルアクリレート／無水マレイン酸／シリコーンモノマー（Ｉ）
及び特に：
２−エチルヘキシルアクリレート／ＰＤＭＳメタクリレート／無水マレイン酸コポリマー（質量で５０／３０／２０）
から選択され得る。
【００８５】
本発明の第３の実施形態によると、エチレン系ポリマーは、下記を含むか、又は下記からなる：
（ａ）モノマーの総質量に対して４５質量％〜９４．５質量％の直鎖又は分岐鎖のＣ８〜Ｃ２２アルキル（メタ）アクリレート；
（ｂ）５質量％〜２５質量％の無水マレイン酸；
（ｃ）直鎖若しくは分岐鎖のＣ１〜Ｃ６アルキル（メタ）アクリレート又はＣ６〜Ｃ１２シクロアルキル（メタ）アクリレートから選択される、０．５質量％〜５０質量％の追加の非シリコーンモノマー。
【００８６】
エチレン系ポリマーは、特に、下記を含むか、又は下記からなる：
（ａ）モノマーの総質量に対して４５質量％〜９４．５質量％の直鎖又は分岐鎖のＣ８〜Ｃ１８アルキル（メタ）アクリレート；
（ｂ）５質量％〜２５質量％の無水マレイン酸；
（ｃ）０．５質量％〜５０質量％のＣ６〜Ｃ１２シクロアルキル（メタ）アクリレート。
【００８７】
特に、エチレン系ポリマーは、下記を含むか、又は下記からなる：
（ａ）モノマーの総質量に対して４５質量％〜９４．５質量％の２−エチルヘキシル（メタ）アクリレート；
（ｂ）５質量％〜２５質量％の無水マレイン酸；
（ｃ）０．５質量％〜５０質量％のイソボルニル（メタ）アクリレート。
【００８８】
特に、エチレン系ポリマーは、下記を含むか、又は下記からなる：
（ａ）モノマーの総質量に対して４５質量％〜９４．５質量％のステアリル（メタ）アクリレート；
（ｂ）５質量％〜２５質量％の無水マレイン酸；
（ｃ）０．５質量％〜５０質量％のイソボルニル（メタ）アクリレート。
【００８９】
特に、エチレン系ポリマーは、下記を含むか、又は下記からなる：
（ａ）モノマーの総質量に対して４５質量％〜９４．５質量％の、２−エチルヘキシル（メタ）アクリレートとステアリル（メタ）アクリレートの混合物；
（ｂ）５質量％〜２５質量％の無水マレイン酸；
（ｃ）０．５質量％〜５０質量％のイソボルニル（メタ）アクリレート。
【００９０】
好ましくは、エチレン系ポリマーは、下記を含むか、又は下記からなる：
（ａ）モノマーの総質量に対して４５質量％〜９０質量％の直鎖又は分岐鎖のＣ８〜Ｃ２２アルキル（メタ）アクリレート；
（ｂ）５質量％〜２５質量％の無水マレイン酸；
（ｃ）直鎖若しくは分岐鎖のＣ１〜Ｃ６アルキル（メタ）アクリレート又はＣ６〜Ｃ１２シクロアルキル（メタ）アクリレートから選択される、５質量％〜５０質量％の追加の非シリコーンモノマー。
【００９１】
エチレン系ポリマーは、特に、下記を含むか、又は下記からなる：
（ａ）モノマーの総質量に対して４５質量％〜９０質量％の直鎖又は分岐鎖のＣ８〜Ｃ１８アルキル（メタ）アクリレート；
（ｂ）５質量％〜２５質量％の無水マレイン酸；
（ｃ）５質量％〜５０質量％のＣ６〜Ｃ１２シクロアルキル（メタ）アクリレート。
【００９２】
特に、エチレン系ポリマーは、下記を含むか、又は下記からなる：
（ａ）モノマーの総質量に対して４５質量％〜９０質量％の２−エチルヘキシル（メタ）アクリレート；
（ｂ）５質量％〜２５質量％の無水マレイン酸；
（ｃ）５質量％〜５０質量％のイソボルニル（メタ）アクリレート。
【００９３】
特に、エチレン系ポリマーは、下記を含むか、又は下記からなる：
（ａ）モノマーの総質量に対して４５質量％〜９０質量％のステアリル（メタ）アクリレート；
（ｂ）５質量％〜２５質量％の無水マレイン酸；
（ｃ）５質量％〜５０質量％のイソボルニル（メタ）アクリレート。
【００９４】
特に、エチレン系ポリマーは、下記を含むか、又は下記からなる：
（ａ）モノマーの総質量に対して４５質量％〜９０質量％の、２−エチルヘキシル（メタ）アクリレートとステアリル（メタ）アクリレートの混合物；
（ｂ）５質量％〜２５質量％の無水マレイン酸；
（ｃ）５質量％〜５０質量％のイソボルニル（メタ）アクリレート。
【００９５】
優先的には、エチレン系ポリマーは、下記を含むか、又は下記からなる：
（ａ）モノマーの総質量に対して５０質量％〜７５質量％の直鎖又は分岐鎖のＣ８〜Ｃ２２アルキル（メタ）アクリレート；
（ｂ）１０質量％〜２５質量％の無水マレイン酸；
（ｃ）直鎖若しくは分岐鎖のＣ１〜Ｃ６アルキル（メタ）アクリレート又はＣ６〜Ｃ１２シクロアルキル（メタ）アクリレートから選択される、１５質量％〜４０質量％の追加の非シリコーンモノマー。
【００９６】
エチレン系ポリマーは、特に、下記を含むか、又は下記からなる：
（ａ）モノマーの総質量に対して５０質量％〜７５質量％の直鎖又は分岐鎖のＣ８〜Ｃ１８アルキル（メタ）アクリレート；
（ｂ）１０質量％〜２５質量％の無水マレイン酸；
（ｃ）１５質量％〜４０質量％のＣ６〜Ｃ１２シクロアルキル（メタ）アクリレート。
【００９７】
特に、エチレン系ポリマーは、下記を含むか、又は下記からなる：
（ａ）モノマーの総質量に対して５０質量％〜７５質量％の２−エチルヘキシル（メタ）アクリレート；
（ｂ）１０質量％〜２５質量％の無水マレイン酸；
（ｃ）１５質量％〜４０質量％のイソボルニル（メタ）アクリレート。
【００９８】
特に、エチレン系ポリマーは、下記を含むか、又は下記からなる：
（ａ）モノマーの総質量に対して５０質量％〜７５質量％のステアリル（メタ）アクリレート；
（ｂ）１０質量％〜２５質量％の無水マレイン酸；
（ｃ）１５質量％〜４０質量％のイソボルニル（メタ）アクリレート。
【００９９】
特に、エチレン系ポリマーは、下記を含むか、又は下記からなる：
（ａ）モノマーの総質量に対して５０質量％〜７５質量％の、２−エチルヘキシル（メタ）アクリレートとステアリル（メタ）アクリレートの混合物；
（ｂ）１０質量％〜２５質量％の無水マレイン酸；
（ｃ）１５質量％〜４０質量％のイソボルニル（メタ）アクリレート。
【０１００】
より優先的には、エチレン系ポリマーは、下記を含むか、又は下記からなる：
（ａ）モノマーの総質量に対して５２質量％〜６７質量％の直鎖又は分岐鎖のＣ８〜Ｃ２２アルキル（メタ）アクリレート；
（ｂ）１３質量％〜２２質量％の無水マレイン酸；
（ｃ）直鎖若しくは分岐鎖のＣ１〜Ｃ６アルキル（メタ）アクリレート又はＣ６〜Ｃ１２シクロアルキル（メタ）アクリレートから選択される、２０質量％〜３５質量％の追加の非シリコーンモノマー。
【０１０１】
エチレン系ポリマーは、特に、下記を含むか、又は下記からなる：
（ａ）モノマーの総質量に対して５２質量％〜６７質量％の直鎖又は分岐鎖のＣ８〜Ｃ１８アルキル（メタ）アクリレート；
（ｂ）１３質量％〜２２質量％の無水マレイン酸；
（ｃ）２０質量％〜３５質量％のＣ６〜Ｃ１２シクロアルキル（メタ）アクリレート。
【０１０２】
特に、エチレン系ポリマーは、下記を含むか、又は下記からなる：
（ａ）モノマーの総質量に対して５２質量％〜６７質量％の２−エチルヘキシル（メタ）アクリレート；
（ｂ）１３質量％〜２２質量％の無水マレイン酸；
（ｃ）２０質量％〜３５質量％のイソボルニル（メタ）アクリレート。
【０１０３】
特に、エチレン系ポリマーは、下記を含むか、又は下記からなる：
（ａ）モノマーの総質量に対して５２質量％〜６７質量％のステアリル（メタ）アクリレート；
（ｂ）１３質量％〜２２質量％の無水マレイン酸；
（ｃ）２０質量％〜３５質量％のイソボルニル（メタ）アクリレート。
【０１０４】
特に、エチレン系ポリマーは、下記を含むか、又は下記からなる：
（ａ）モノマーの総質量に対して５２質量％〜６７質量％の、２−エチルヘキシル（メタ）アクリレートとステアリル（メタ）アクリレートの混合物；
（ｂ）１３質量％〜２２質量％の無水マレイン酸；
（ｃ）２０質量％〜３５質量％のイソボルニル（メタ）アクリレート。
【０１０５】
エチレン系ポリマーは、以下のコポリマー：
上述のそれぞれのモノマー含量で
２−エチルヘキシルアクリレート／無水マレイン酸／イソボルニル（メタ）アクリレート
ステアリルアクリレート／無水マレイン酸／イソボルニル（メタ）アクリレート
２−エチルヘキシルアクリレート／ステアリルアクリレート／無水マレイン酸／イソボルニル（メタ）アクリレート
から選択され得る。
【０１０６】
本発明の第４の実施形態によると、エチレン系ポリマーは、下記を含むか、又は下記からなる：
（ａ）モノマーの総質量に対して４５質量％〜９４．５質量％の直鎖又は分岐鎖のＣ８〜Ｃ２２アルキル（メタ）アクリレート；
（ｂ）５質量％〜２５質量％の無水マレイン酸；
（ｃ）０．５質量％〜５０質量％の、Ｃ６〜Ｃ１２シクロアルキル（メタ）アクリレートから選択される追加の非シリコーンモノマーと上述のシリコーンモノマー（Ｉ）の混合物。
【０１０７】
エチレン系ポリマーは、特に、下記を含むか、又は下記からなる：
（ａ）モノマーの総質量に対して４５質量％〜９４．５質量％の直鎖又は分岐鎖のＣ８〜Ｃ１８アルキル（メタ）アクリレート；
（ｂ）５質量％〜２５質量％の無水マレイン酸；
（ｃ）０．５質量％〜５０質量％の、Ｃ６〜Ｃ１２シクロアルキル（メタ）アクリレートと上述のシリコーンモノマー（Ｉ）の混合物。
【０１０８】
特に、エチレン系ポリマーは、下記を含むか、又は下記からなる：
（ａ）モノマーの総質量に対して４５質量％〜９４．５質量％の２−エチルヘキシル（メタ）アクリレート；
（ｂ）５質量％〜２５質量％の無水マレイン酸；
（ｃ）０．５質量％〜５０質量％の、イソボルニル（メタ）アクリレートと上述のシリコーンモノマー（Ｉ）の混合物。
【０１０９】
特に、エチレン系ポリマーは、下記を含むか、又は下記からなる：
（ａ）モノマーの総質量に対して４５質量％〜９４．５質量％のステアリル（メタ）アクリレート；
（ｂ）５質量％〜２５質量％の無水マレイン酸；
（ｃ）０．５質量％〜５０質量％の、イソボルニル（メタ）アクリレートと上述のシリコーンモノマー（Ｉ）の混合物。
【０１１０】
特に、エチレン系ポリマーは、下記を含むか、又は下記からなる：
（ａ）モノマーの総質量に対して４５質量％〜９４．５質量％の、２−エチルヘキシル（メタ）アクリレートとステアリル（メタ）アクリレートの混合物；
（ｂ）５質量％〜２５質量％の無水マレイン酸；
（ｃ）０．５質量％〜５０質量％の、イソボルニル（メタ）アクリレートと上述のシリコーンモノマー（Ｉ）の混合物。
【０１１１】
好ましくは、エチレン系ポリマーは、下記を含むか、又は下記からなる：
（ａ）モノマーの総質量に対して４５質量％〜９０質量％の直鎖又は分岐鎖のＣ８〜Ｃ２２アルキル（メタ）アクリレート；
（ｂ）５質量％〜２５質量％の無水マレイン酸；
（ｃ）５質量％〜５０質量％の、直鎖若しくは分岐鎖のＣ１〜Ｃ６アルキル（メタ）アクリレート又はＣ６〜Ｃ１２シクロアルキル（メタ）アクリレートから選択される追加の非シリコーンモノマーと上述のシリコーンモノマー（Ｉ）の混合物。
【０１１２】
エチレン系ポリマーは、特に、下記を含むか、又は下記からなる：
（ａ）モノマーの総質量に対して４５質量％〜９０質量％の直鎖又は分岐鎖のＣ８〜Ｃ１８アルキル（メタ）アクリレート；
（ｂ）５質量％〜２５質量％の無水マレイン酸；
（ｃ）５質量％〜５０質量％の、Ｃ６〜Ｃ１２シクロアルキル（メタ）アクリレートと上述のシリコーンモノマー（Ｉ）の混合物。
【０１１３】
特に、エチレン系ポリマーは、下記を含むか、又は下記からなる：
（ａ）モノマーの総質量に対して４５質量％〜９０質量％の２−エチルヘキシル（メタ）アクリレート；
（ｂ）５質量％〜２５質量％の無水マレイン酸；
（ｃ）５質量％〜５０質量％の、イソボルニル（メタ）アクリレートと上述のシリコーンモノマー（Ｉ）の混合物。
【０１１４】
特に、エチレン系ポリマーは、下記を含むか、又は下記からなる：
（ａ）モノマーの総質量に対して４５質量％〜９０質量％のステアリル（メタ）アクリレート；
（ｂ）５質量％〜２５質量％の無水マレイン酸；
（ｃ）５質量％〜５０質量％の、イソボルニル（メタ）アクリレートと上述のシリコーンモノマー（Ｉ）の混合物。
【０１１５】
特に、エチレン系ポリマーは、下記を含むか、又は下記からなる：
（ａ）モノマーの総質量に対して４５質量％〜９０質量％の、２−エチルヘキシル（メタ）アクリレートとステアリル（メタ）アクリレートの混合物；
（ｂ）５質量％〜２５質量％の無水マレイン酸；
（ｃ）５質量％〜５０質量％の、イソボルニル（メタ）アクリレートと上述のシリコーンモノマー（Ｉ）の混合物。
【０１１６】
優先的には、エチレン系ポリマーは、下記を含むか、又は下記からなる：
（ａ）モノマーの総質量に対して５０質量％〜７５質量％の直鎖又は分岐鎖のＣ８〜Ｃ２２アルキル（メタ）アクリレート；
（ｂ）１０質量％〜２５質量％の無水マレイン酸；
（ｃ）１５質量％〜４０質量％の、直鎖若しくは分岐鎖のＣ１〜Ｃ６アルキル（メタ）アクリレート又はＣ６〜Ｃ１２シクロアルキル（メタ）アクリレートから選択される追加の非シリコーンモノマーと上述のシリコーンモノマー（Ｉ）の混合物。
【０１１７】
エチレン系ポリマーは、特に、下記を含むか、又は下記からなる：
（ａ）モノマーの総質量に対して５０質量％〜７５質量％の直鎖又は分岐鎖のＣ８〜Ｃ１８アルキル（メタ）アクリレート；
（ｂ）１０質量％〜２５質量％の無水マレイン酸；
（ｃ）１５質量％〜４０質量％の、Ｃ６〜Ｃ１２シクロアルキル（メタ）アクリレートと上述のシリコーンモノマー（Ｉ）の混合物。
【０１１８】
特に、エチレン系ポリマーは、下記を含むか、又は下記からなる：
（ａ）モノマーの総質量に対して５０質量％〜７５質量％の２−エチルヘキシル（メタ）アクリレート；
（ｂ）１０質量％〜２５質量％の無水マレイン酸；
（ｃ）１５質量％〜４０質量％の、イソボルニル（メタ）アクリレートと上述のシリコーンモノマー（Ｉ）の混合物。
【０１１９】
特に、エチレン系ポリマーは、下記を含むか、又は下記からなる：
（ａ）モノマーの総質量に対して５０質量％〜７５質量％のステアリル（メタ）アクリレート；
（ｂ）１０質量％〜２５質量％の無水マレイン酸；
（ｃ）１５質量％〜４０質量％の、イソボルニル（メタ）アクリレートと上述のシリコーンモノマー（Ｉ）の混合物。
【０１２０】
特に、エチレン系ポリマーは、下記を含むか、又は下記からなる：
（ａ）モノマーの総質量に対して５０質量％〜７５質量％の、２−エチルヘキシル（メタ）アクリレートとステアリル（メタ）アクリレートの混合物；
（ｂ）１０質量％〜２５質量％の無水マレイン酸；
（ｃ）１５質量％〜４０質量％の、イソボルニル（メタ）アクリレートと上述のシリコーンモノマー（Ｉ）の混合物。
【０１２１】
より優先的には、エチレン系ポリマーは、下記を含むか、又は下記からなる：
（ａ）モノマーの総質量に対して５２質量％〜６７質量％の直鎖又は分岐鎖のＣ８〜Ｃ２２アルキル（メタ）アクリレート；
（ｂ）１３質量％〜２２質量％の無水マレイン酸；
（ｃ）２０質量％〜３５質量％の、直鎖若しくは分岐鎖のＣ１〜Ｃ６アルキル（メタ）アクリレート又はＣ６〜Ｃ１２シクロアルキル（メタ）アクリレートから選択される追加の非シリコーンモノマーと上述のシリコーンモノマー（Ｉ）の混合物。
【０１２２】
エチレン系ポリマーは、特に、下記を含むか、又は下記からなる：
（ａ）モノマーの総質量に対して５２質量％〜６７質量％の直鎖又は分岐鎖のＣ８〜Ｃ１８アルキル（メタ）アクリレート；
（ｂ）１３質量％〜２２質量％の無水マレイン酸；
（ｃ）２０質量％〜３５質量％の、Ｃ６〜Ｃ１２シクロアルキル（メタ）アクリレートと上述のシリコーンモノマー（Ｉ）の混合物。
【０１２３】
特に、エチレン系ポリマーは、下記を含むか、又は下記からなる：
（ａ）モノマーの総質量に対して５２質量％〜６７質量％の２−エチルヘキシル（メタ）アクリレート；
（ｂ）１３質量％〜２２質量％の無水マレイン酸；
（ｃ）２０質量％〜３５質量％の、イソボルニル（メタ）アクリレートと上述のシリコーンモノマー（Ｉ）の混合物。
【０１２４】
特に、エチレン系ポリマーは、下記を含むか、又は下記からなる：
（ａ）モノマーの総質量に対して５２質量％〜６７質量％のステアリル（メタ）アクリレート；
（ｂ）１３質量％〜２２質量％の無水マレイン酸；
（ｃ）２０質量％〜３５質量％の、イソボルニル（メタ）アクリレートと上述のシリコーンモノマー（Ｉ）の混合物。
【０１２５】
特に、エチレン系ポリマーは、下記を含むか、又は下記からなる：
（ａ）モノマーの総質量に対して５２質量％〜６７質量％の、２−エチルヘキシル（メタ）アクリレートとステアリル（メタ）アクリレートの混合物；
（ｂ）１３質量％〜２２質量％の無水マレイン酸；
（ｃ）２０質量％〜３５質量％の、イソボルニル（メタ）アクリレートと上述のシリコーンモノマー（Ｉ）の混合物。
【０１２６】
エチレン系ポリマーは、以下のコポリマー：
上述のそれぞれのモノマー含量で
２−エチルヘキシルアクリレート／無水マレイン酸／イソボルニル（メタ）アクリレート／シリコーンモノマー（Ｉ）
ステアリルアクリレート／無水マレイン酸／イソボルニル（メタ）アクリレート／シリコーンモノマー（Ｉ）
２−エチルヘキシルアクリレート／ステアリルアクリレート／無水マレイン酸／イソボルニル（メタ）アクリレート／シリコーンモノマー（Ｉ）
から選択され得る。
【０１２７】
好都合には、本発明に従って使用されるポリマーは、上述のモノマーからなる。
【０１２８】
好都合には、本発明に従って使用されるポリマーは非イオン性である。
【０１２９】
好ましくは、本発明に従って使用されるエチレン系ポリマーは、５０００〜１００００００ｇ／ｍｏｌの範囲、好ましくは８０００〜５０００００ｇ／ｍｏｌの範囲、優先的には１００００〜３５００００ｇ／ｍｏｌの範囲の質量平均分子量を有する。
【０１３０】
分子量は、特に、ＴＨＦ溶離液、ポリスチレン標準、Ｗａｔｅｒｓの２４１４屈折率検出器を使用して立体排除クロマトグラフィーにより決定することができる。
【０１３１】
コポリマーは、ランダム、交互（ブロック）、又はグラジエントポリマーであり得る。好ましくは、コポリマーはランダムである。
【０１３２】
本発明に従って使用されるコポリマーは、特に６０℃以上の沸点を有する有機溶媒、例えばイソドデカン、エタノール、酢酸エチル、テトラヒドロフラン、メチルテトラヒドロフラン、又はメチルエチルケトンを使用する、特に、混合物としての、又は重合の間に連続的に加えられる上述のモノマーのラジカル重合により調製され得る。有機溶媒により、使用されるモノマー及び形成されたポリマーが溶解することが可能になる。
【０１３３】
重合は、特にペルオキシドタイプ（例えば、ＡｋｚｏＮｏｂｅｌのｔｅｒｔ−ブチルペルオキシ−２−エチルヘキサノエート：Ｔｒｉｇｏｎｏｘ  ２１Ｓ；２，５−ジメチル−２，５−ビス（２−エチルヘキサノイルペルオキシ）ヘキサン：Ｔｒｉｇｏｎｏｘ  １４１；ｔｅｒｔ−ブチルペルオキシピバレート：Ｔｒｉｇｏｎｏｘ  ２５Ｃ７５）又はアゾタイプ、例えば（ＡＩＢＮ：アゾビスイソブチロニトリル；Ｖ５０：２，２’−アゾビス（２−アミジノプロパン）二塩酸塩）のラジカル開始剤の存在下で特に実施される。
【０１３４】
重合は、６０〜１００℃の範囲、好ましくは６０〜８５℃の範囲の温度で実施され得る。重合時間は約２４時間であり得る。
【０１３５】
本発明の一主題は、
（ａ）モノマーの総質量に対して４５質量％〜９４．５質量％の直鎖又は分岐鎖のＣ８〜Ｃ２２アルキル（メタ）アクリレート；
（ｂ）５質量％〜２５質量％の無水マレイン酸モノマー；
（ｃ）０．５質量％〜５０質量％の下記から選択される追加モノマー：
（ｉ）先に定義されたモノ（メタ）アクリロイルオキシ末端基を有するポリジメチルシロキサンシリコーンモノマー；
（ｉｉ）直鎖若しくは分岐鎖のＣ１〜Ｃ６アルキル（メタ）アクリレート又はＣ６〜Ｃ１２シクロアルキル（メタ）アクリレート非シリコーンモノマー
の重合から誘導された新規なポリマーでもあり；
また、以下の好ましい含量を有する類似のポリマーでもある：
（ａ）７５％〜９５％及び（ｂ）５％〜２５％；（ａ）７５％〜９０％及び（ｂ）１０％〜２５％；（ａ）７８％〜８７％及び（ｂ）１３％〜２２％；
（ａ）４５％〜９４．５％及び（ｂ）５％〜２５％及び（ｃ）０．５％〜５０％；（ａ）４５％〜９０％及び（ｂ）５％〜２５％及び（ｃ）５％〜５０％；（ａ）５０％〜７５％及び（ｂ）１０％〜２５％及び（ｃ）１５％〜４０％；（ａ）５２％〜６７％及び（ｂ）１３％〜２２％及び（ｃ）２０％〜３５％。
【０１３６】
本発明の一主題は、第２、第３、及び第４の実施形態として先に記載された新規なポリマーでもある。
【０１３７】
本発明の一主題は、
（ａ）モノマーの総質量に対して４５質量％〜９５質量％の、下記から選択される少なくともＣ８の直鎖又は分岐鎖アルキル基を有するエチレン系モノマー：
ｉ）式ＣＨ２＝Ｃ（Ｒ１）−ＣＯＮＲ３Ｒ４の（メタ）アクリルアミド（式中、Ｒ１は、水素原子又はメチル基を表し、Ｒ３は、水素原子又は直鎖若しくは分岐鎖のＣ１〜Ｃ１２アルキル基を表し、Ｒ４は、イソオクチル、イソノニル、又はウンデシル基などの直鎖又は分岐鎖のＣ８〜Ｃ１２アルキル基を表す）；
ｉｉ）式Ｒ５−ＣＯ−Ｏ−ＣＨ＝ＣＨ２のビニルエステル（式中、Ｒ５は、直鎖又は分岐鎖のＣ８〜Ｃ２２アルキル基を表す）；
ｉｉｉ）式Ｒ６−Ｏ−ＣＨ＝ＣＨ２のエーテル（式中、Ｒ６は、直鎖又は分岐鎖のＣ８〜Ｃ２２アルキル基を表す）；
（ｂ）５質量％〜２５質量％の無水マレイン酸モノマー；
（ｃ）０質量％〜５０質量％の、下記から選択される追加モノマー：
（ｉ）直鎖若しくは分岐鎖のＣ１〜Ｃ６アルキル（メタ）アクリレート又はＣ６〜Ｃ１２シクロアルキル（メタ）アクリレート非シリコーンモノマー；又は
（ｉｉ）先に定義されたモノ（メタ）アクリロイルオキシ末端基を有するポリジメチルシロキサンシリコーンモノマー
の重合から誘導された新規なポリマーでもあり；
また、以下の好ましい含量を有する類似のポリマーでもある：
ａ）７５％〜９５％及び（ｂ）５％〜２５％；（ａ）７５％〜９０％及び（ｂ）１０％〜２５％；（ａ）７８％〜８７％及び（ｂ）１３％〜２２％；
（ａ）４５％〜９４．５％及び（ｂ）５％〜２５％及び（ｃ）０．５％〜５０％；（ａ）４５％〜９０％及び（ｂ）５％〜２５％及び（ｃ）５％〜５０％；（ａ）５０％〜７５％及び（ｂ）１０％〜２５％及び（ｃ）１５％〜４０％；（ａ）５２％〜６７％及び（ｂ）１３％〜２２％及び（ｃ）２０％〜３５％。
【０１３８】
先に定義されたエチレン系ポリマーは、本発明に従って使用される組成物中に、組成物の総質量に対して、０．１質量％〜４０質量％の範囲、好ましくは０．５質量％〜３５質量％の活性材料、優先的には１質量％〜３０質量％の範囲、より優先的には１０質量％〜３０質量％の範囲の含量で存在してよい。
【０１３９】
顔料
本発明のプロセスで有用である組成物は、少なくとも１種の顔料を含む。用語「顔料」は、ケラチン物質に色を与えるあらゆる顔料を意味する。それらの２５℃及び大気圧（７６０ｍｍＨｇ）での水への溶解度は、０．０５質量％未満、好ましくは０．０１％未満である。
【０１４０】
使用され得る顔料は、特に当技術分野に公知である有機及び／又は無機顔料から、特にＫｉｒｋ−Ｏｔｈｍｅｒ’ｓ  ｃｈｅｍｉｃａｌ  ｔｅｃｈｎｏｌｏｇｙ  Ｅｎｃｙｃｌｏｐａｅｄｉａ及びＵｌｌｍａｎｎ’ｓ  ｉｎｄｕｓｔｒｉａｌ  ｃｈｅｍｉｓｔｒｙ  ｅｎｃｙｃｌｏｐａｅｄｉａに記載されているものから選択される。
【０１４１】
これらの顔料は、粉末、又は顔料ペーストの形態であり得る。それらは、被覆されていることも、被覆されていないこともある。
【０１４２】
顔料は、例えば、無機顔料、有機顔料、レーキ、真珠光沢剤又はグリッターフレークなど特殊な効果を有する顔料、及びこれらの混合物から選択できる。
【０１４３】
顔料は、無機顔料であり得る。用語「無機顔料」は、Ｕｌｌｍａｎｎ’ｓ  ｅｎｃｙｃｌｏｐａｅｄｉａの無機顔料の章の定義を満たすあらゆる顔料を意味する。本発明において有用である無機顔料の中で、酸化鉄、酸化クロム、マンガンバイオレット、ウルトラマリンブルー、クロム水和物、フェリックブルー、及び酸化チタンが言及され得る。
【０１４４】
顔料は、有機顔料であり得る。用語「有機顔料」は、Ｕｌｌｍａｎｎ’ｓ  ｅｎｃｙｃｌｏｐａｅｄｉａの有機顔料の章の定義を満たすあらゆる顔料を意味する。有機顔料は、特に、ニトロソ、ニトロ、アゾ、キサンテン、キノリン、アントラキノン、フタロシアニン、金属錯体、イソインドリノン、イソインドリン、キナクリドン、ペリノン、ペリレン、ジケトピロロピロール、チオインジゴ、ジオキサジン、トリフェニルメタン、及びキノフタロン化合物から選択され得る。
【０１４５】
特に、白色又は有色の有機顔料は、カーマイン、カーボンブラック、アニリンブラック、アゾイエロー、キナクリドン、フタロシアニンブルー、ソルガムレッド、カラーインデックスにおいて参照番号ＣＩ  ４２０９０、６９８００、６９８２５、７３０００、７４１００、及び７４１６０で分類されている青色顔料、カラーインデックスにおいて参照番号ＣＩ  １１６８０、１１７１０、１５９８５、１９１４０、２００４０、２１１００、２１１０８、４７０００、及び４７００５で分類されている黄色顔料、カラーインデックスにおいて参照番号ＣＩ  ６１５６５、６１５７０、及び７４２６０で分類されている緑色顔料、カラーインデックスにおいて参照番号ＣＩ  １１７２５、１５５１０、４５３７０、及び７１１０５で分類されている橙色顔料、カラーインデックスにおいて参照番号ＣＩ  １２０８５、１２１２０、１２３７０、１２４２０、１２４９０、１４７００、１５５２５、１５５８０、１５６２０、１５６３０、１５８００、１５８５０、１５８６５、１５８８０、１７２００、２６１００、４５３８０、４５４１０、５８０００、７３３６０、７３９１５、及び７５４７０で分類されている赤色顔料、並びに仏国特許第２６７９７７１号明細書に記載の通りインドール又はフェノール誘導体の酸化重合により得られる顔料から選択され得る。
【０１４６】
本発明による顔料は、欧州特許第１１８４４２６号明細書に記載される複合顔料の形態でもよい。これらの複合顔料は、特に、無機の核、有機顔料の核への結合を確実にする少なくとも１種の結合剤、及び少なくとも部分的に核を覆っている少なくとも１種の有機顔料を含む粒子の化合物であり得る。
【０１４７】
有機顔料はレーキでもあり得る。用語「レーキ」は、不溶性粒子上に吸着された染料を意味し、このように得られた集合体は使用の間不溶性のままである。
【０１４８】
染料が吸着する無機の基材は、例えば、アルミナ、シリカ、ホウケイ酸カルシウムナトリウム、又はホウケイ酸カルシウムアルミニウム、及びアルミニウムである。
【０１４９】
染料の中で、コチニールカーマインが言及され得る。以下の名称で知られている染料も言及され得る：Ｄ＆Ｃ  Ｒｅｄ  ２１（ＣＩ  ４５３８０）、Ｄ＆Ｃ  Ｏｒａｎｇｅ  ５（ＣＩ  ４５３７０）、Ｄ＆Ｃ  Ｒｅｄ  ２７（ＣＩ  ４５４１０）、Ｄ＆Ｃ  Ｏｒａｎｇｅ  １０（ＣＩ  ４５４２５）、Ｄ＆Ｃ  Ｒｅｄ  ３（ＣＩ  ４５４３０）、Ｄ＆Ｃ  Ｒｅｄ  ４（ＣＩ  １５５１０）、Ｄ＆Ｃ  Ｒｅｄ  ３３（ＣＩ  １７２００）、Ｄ＆Ｃ  Ｙｅｌｌｏｗ  ５（ＣＩ  １９１４０）、Ｄ＆Ｃ  Ｙｅｌｌｏｗ  ６（ＣＩ  １５９８５）、Ｄ＆Ｃ  Ｇｒｅｅｎ（ＣＩ  ６１５７０）、Ｄ＆Ｃ  Ｙｅｌｌｏｗ  １０（ＣＩ  ７７００２）、Ｄ＆Ｃ  Ｇｒｅｅｎ  ３（ＣＩ  ４２０５３）、Ｄ＆Ｃ  Ｂｌｕｅ  １（ＣＩ  ４２０９０）。
【０１５０】
言及され得るレーキの例は、以下の名称：Ｄ＆Ｃ  Ｒｅｄ  ７（ＣＩ  １５８５０：１）で知られている製品である。
【０１５１】
顔料は、特殊な効果を有する顔料でもあり得る。用語「特殊な効果を有する顔料」は、観察条件（光、温度、観察角度など）の関数として変化する、不均一な着色外観（特定の色調、特定の輝き、及び特定の明るさを特徴とする）を一般に作りだす顔料を意味する。そのため、それらは、標準的で均一な不透明、半透明、又は透明な色調を与える有色顔料と対照をなす。
【０１５２】
特殊な効果を有する数種類の顔料：蛍光性、フォトクロミック、又はサーモクロミック顔料など低い屈折率を有するもの、及び真珠光沢剤又はグリッターフレークなど高い屈折率を有するものが存在する。
【０１５３】
言及され得る特殊な効果を有する顔料の例には、酸化鉄により被覆されたチタンマイカ、酸化鉄により被覆されたマイカ、オキシ塩化ビスマスにより被覆されたマイカ、酸化クロムにより被覆されたチタンマイカ、特に上述の種類の有機染料により被覆されたチタンマイカなどの真珠光沢顔料、及びオキシ塩化ビスマスに基づく真珠光沢顔料がある。それらは、その表面で金属酸化物及び／又は有機染料の少なくとも２つの連続する層が置かれているマイカ粒子でもよい。
【０１５４】
真珠光沢剤は、より詳細には、黄色、桃色、赤色、青銅色、橙色、茶色、金色、及び／又は銅色の色又は色合いを有し得る。
【０１５５】
実例として本発明の状況内で使用でき、特に言及され得る真珠光沢剤には、特に、Ｅｎｇｅｌｈａｒｄ社により名称Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）、及びＭｏｎａｒｃｈ  ｇｏｌｄ  ２３３Ｘ（Ｃｌｏｉｓｏｎｎｅ）で販売されている金色の真珠光沢剤；特に、Ｍｅｒｃｋ社により名称Ｂｒｏｎｚｅ  ｆｉｎｅ（１７３８４）（Ｃｏｌｏｒｏｎａ）及びＢｒｏｎｚｅ（１７３５３）（Ｃｏｌｏｒｏｎａ）で、Ｅｃｋａｒｔ社により名称Ｐｒｅｓｔｉｇｅ  Ｂｒｏｎｚｅで、並びにＥｎｇｅｌｈａｒｄ社により名称Ｓｕｐｅｒ  ｂｒｏｎｚｅ（Ｃｌｏｉｓｏｎｎｅ）で販売されている青銅色の真珠光沢剤；特に、Ｅｎｇｅｌｈａｒｄ社により名称Ｏｒａｎｇｅ  ３６３Ｃ（Ｃｌｏｉｓｏｎｎｅ）及びＯｒａｎｇｅ  ＭＣＲ  １０１（Ｃｏｓｍｉｃａ）で、並びにＭｅｒｃｋ社により名称Ｐａｓｓｉｏｎ  ｏｒａｎｇｅ（Ｃｏｌｏｒｏｎａ）及びＭａｔｔｅ  ｏｒａｎｇｅ（１７４４９）（Ｍｉｃｒｏｎａ）で販売されている橙色の真珠光沢剤；特に、Ｅｎｇｅｌｈａｒｄ社により名称Ｎｕ−ａｎｔｉｑｕｅ  ｃｏｐｐｅｒ  ３４０ＸＢ（Ｃｌｏｉｓｏｎｎｅ）及びＢｒｏｗｎ  ＣＬ４５０９（Ｃｈｒｏｍａｌｉｔｅ）で販売されている茶色の真珠光沢剤；特に、Ｅｎｇｅｌｈａｒｄ社により名称Ｃｏｐｐｅｒ  ３４０Ａ（Ｔｉｍｉｃａ）で、及びＥｃｋａｒｔ社により名称Ｐｒｅｓｔｉｇｅ  Ｃｏｐｐｅｒで販売されている銅色の色合いを有する真珠光沢剤；特に、Ｍｅｒｃｋ社により名称Ｓｉｅｎｎａ  ｆｉｎｅ（１７３８６）（Ｃｏｌｏｒｏｎａ）で販売されている赤色の色合いを有する真珠光沢剤；特に、Ｅｎｇｅｌｈａｒｄ社により名称Ｙｅｌｌｏｗ（４５０２）（Ｃｈｒｏｍａｌｉｔｅ）で販売されている黄色の色合いを有する真珠光沢剤；特に、Ｅｎｇｅｌｈａｒｄ社により名称Ｓｕｎｓｔｏｎｅ  Ｇ０１２（Ｇｅｍｔｏｎｅ）で販売されている金色の色合いを有する赤色の真珠光沢剤；特に、Ｅｎｇｅｌｈａｒｄ社により名称Ｎｕ  ａｎｔｉｑｕｅ  ｂｒｏｎｚｅ  ２４０  ＡＢ（Ｔｉｍｉｃａ）で販売されている金色の色合いを有する黒色の真珠光沢剤、特に、Ｍｅｒｃｋ社により名称Ｍａｔｔｅ  ｂｌｕｅ（１７４３３）（Ｍｉｃｒｏｎａ）、Ｄａｒｋ  Ｂｌｕｅ（１１７３２４）（Ｃｏｌｏｒｏｎａ）で販売されている青色の真珠光沢剤、特に、Ｍｅｒｃｋ社により名称Ｘｉｒｏｎａ  Ｓｉｌｖｅｒで販売されている銀色の色合いを有する白色の真珠光沢剤、並びに特に、Ｍｅｒｃｋ社により名称Ｉｎｄｉａｎ  ｓｕｍｍｅｒ（Ｘｉｒｏｎａ）で販売されている金−緑  桃色−橙色の真珠光沢剤、並びにこれらの混合物がある。
【０１５６】
マイカ担体上の真珠光沢剤に加えて、アルミナ、シリカ、ホウケイ酸ナトリウムカルシウム、又はホウケイ酸カルシウムアルミニウム、及びアルミニウムなどの合成基材に基づく多層顔料も想定され得る。
【０１５７】
基材上に固定されていない、干渉効果を有する顔料、例えば液晶（ＷａｃｋｅｒのＨｅｌｉｃｏｎｅｓ  ＨＣ）、ホログラフィック干渉グリッターフレーク（ＳｐｅｃｔｒａｔｅｋのＧｅｏｍｅｔｒｉｃ  Ｐｉｇｍｅｎｔｓ又はＳｐｅｃｔｒａ  ｆ／ｘ）が言及され得る。特殊な効果を有する顔料は、日光で蛍光を発する物質であるか紫外蛍光を生み出す物質であるかにかかわらない蛍光顔料、リン光顔料、フォトクロミック顔料、サーモクロミック顔料、及び例えば、Ｑｕａｎｔｕｍ  Ｄｏｔｓ  Ｃｏｒｐｏｒａｔｉｏｎ社により販売されている量子ドットも含む。
【０１５８】
本発明に使用できる顔料の多様性により広範囲の色を得ることが可能であり、金属効果又は干渉効果などの特定の光学効果を得ることも可能である。
【０１５９】
本発明による化粧用組成物に使用される顔料の大きさは、一般的には１０ｎｍ〜２００μｍ、好ましくは２０ｎｍ〜８０μｍ、より優先的には３０ｎｍ〜５０μｍである。
【０１６０】
顔料は、分散剤により製品中に分散されていてよい。
【０１６１】
分散剤は、分散している粒子を凝塊形成又は凝集から保護する作用がある。この分散剤は、分散すべき粒子の表面に強い親和性を有する１つ以上の官能基を有する界面活性剤、オリゴマー、ポリマー、又はこれらの複数の混合物であり得る。特に、それらは、物理的に又は化学的に顔料の表面に結合できる。これらの分散剤は、連続媒体に相溶性があるか、又は可溶性である少なくとも１つの官能基も含む。特に、グリセロール又はジグリセロールなどのポリオールの１２−ヒドロキシステアリン酸エステル及び特にＣ８〜Ｃ２０脂肪酸エステル、例えば、名称Ｓｏｌｓｐｅｒｓｅ  ２１０００でＡｖｅｃｉａ社により販売されている製品など、分子量が約７５０ｇ／ｍｏｌであるポリ（１２−ヒドロキシステアリン酸）ステアレート、参照名Ｄｅｈｙｍｙｌｓ  ＰＧＰＨでＨｅｎｋｅｌ社により販売されているポリグリセリル−２ジポリヒドロキシステアレート（ＣＴＦＡ名）、又は参照名Ａｒｌａｃｅｌ  Ｐ１００でＵｎｉｑｅｍａ社により販売されている製品などのポリヒドロキシステアリン酸、及びこれらの混合物などが使用される。
【０１６２】
本発明の組成物に使用できる他の分散剤として、重縮合脂肪酸の四級アンモニウム誘導体、例えばＡｖｅｃｉａ社により販売されているＳｏｌｓｐｅｒｓｅ  １７０００、並びにＤｏｗ  Ｃｏｒｎｉｎｇ社により参照名ＤＣ２−５１８５及びＤＣ２−５２２５  Ｃで販売されているものなどのポリジメチルシロキサン／オキシプロピレン混合物が言及され得る。
【０１６３】
本発明による化粧用組成物に使用される顔料は、有機作用剤により表面処理されていてよい。
【０１６４】
例えば、事前に表面処理された顔料は、本発明の状況に有用であり、本発明による組成物に分散される前に、特にＣｏｓｍｅｔｉｃｓ  ａｎｄ  Ｔｏｉｌｅｔｒｉｅｓ，Ｆｅｂｒｕａｒｙ  １９９０，Ｖｏｌ．１０５，ｐｐ．５３−６４に記載されているものなどの有機作用剤により、化学、電子、電気化学、機械化学、又は機械的性質の表面処理を全体的又は部分的に受けた顔料である。これらの有機作用剤は、例えば、アミノ酸；蝋、例えばカルナバワックス及び蜜蝋；脂肪酸、脂肪アルコール、及びその誘導体、例えば、ステアリン酸、ヒドロキシステアリン酸、ステアリルアルコール、ヒドロキシステアリルアルコール、及びラウリン酸、並びにこれらの誘導体など；アニオン性界面活性剤；レシチン；脂肪酸のナトリウム、カリウム、マグネシウム、鉄、チタン、亜鉛、又はアルミニウム塩、例えばステアリン酸アルミニウム、又はラウリン酸アルミニウム；金属アルコキシド；多糖類、例えばキトサン、セルロース、及びこれらの誘導体；ポリエチレン；（メタ）アクリルポリマー、例えばポリメチルメタクリレート；アクリレート単位を含むポリマー及びコポリマー；タンパク質；アルカノールアミン；シリコーン化合物、例えばシリコーン、ポリジメチルシロキサン、アルコキシシラン、アルキルシラン、及びシロキシシリケート；有機フッ素化合物、例えばペルフルオロアルキルエーテル；フルオロシリコーン化合物から選択できる。
【０１６５】
本発明による化粧用組成物に有用である表面処理された顔料は、これらの化合物の混合物によっても処理されたかもしれず、且つ／又は数回の表面処理を受けたかもしれない。
【０１６６】
本発明の状況で有用である表面処理された顔料は、当業者に周知である表面処理技法により調製することができ、又は要求される形態で市販されていることもある。
【０１６７】
好ましくは、表面処理された顔料は有機層により被覆されている。
【０１６８】
顔料が処理される有機作用剤は、溶媒の蒸発、表面作用剤の分子間の化学反応、又は表面作用剤と顔料の間の共有結合の生成により、顔料上に堆積し得る。
【０１６９】
そのため、表面処理は、例えば、表面作用剤と顔料の表面との化学反応、及び表面作用剤と顔料又は充填剤との間の共有結合の生成により実施され得る。この方法は、特に米国特許第４５７８２６６号明細書に記載されている。
【０１７０】
顔料に共有結合する有機作用剤が好ましくは使用される。
【０１７１】
表面処理のための作用剤は、表面処理された顔料の総質量に対して、０．１質量％〜５０質量％、好ましくは０．５質量％〜３０質量％、なおより優先的には１質量％〜１０質量％に相当し得る。
【０１７２】
好ましくは、顔料の表面処理は、以下の処理から選択される：
−  ＰＥＧ−シリコーン処理、例えばＬＣＷにより販売されているＡＱ表面処理；
−  キトサン処理、例えばＬＣＷにより販売されているＣＴＳ表面処理；
−  トリエトキシカプリリルシラン処理、例えばＬＣＷにより販売されているＡＳ表面処理；
−  メチコン処理、例えばＬＣＷにより販売されているＳＩ表面処理；
−  ジメチコン処理、例えばＬＣＷにより販売されているＣｏｖａｓｉｌ  ３．０５表面処理；
−  ジメチコン／トリメチルシロキシシリケート処理、例えばＬＣＷにより販売されているＣｏｖａｓｉｌ  ４．０５表面処理；
−  ラウロイルリジン処理、例えばＬＣＷにより販売されているＬＬ表面処理；
−  ラウログリシン（ｌａｕｒｏｇｌｙｓｉｎｅ）ジメチコン処理、例えばＬＣＷにより販売されているＬＬ／ＳＩ表面処理；
−  ミリスチン酸マグネシウム処理、例えばＬＣＷにより販売されているＭＭ表面処理；
−  ジミリスチン酸アルミニウム処理、例えば三好化成により販売されているＭＩ表面処理；
−  ペルフルオロポリメチルイソプロピルエーテル処理、例えばＬＣＷにより販売されているＦＨＣ表面処理；
−  イソステアリルセバケート処理、例えば三好化成により販売されているＨＳ表面処理；
−  ステアロイルグルタミン酸二ナトリウム処理、例えば三好化成により販売されているＮＡＩ表面処理；
−  ジメチコン／ステアロイルグルタミン酸二ナトリウム処理、例えば三好化成により販売されているＳＡ／ＮＡＩ表面処理；
−  ペルフルオロアルキルホスフェート処理、例えば大東化成工業により販売されているＰＦ表面処理；
−  アクリレート／ジメチコンコポリマー及びペルフルオロアルキルホスフェート処理、例えば大東化成工業により販売されているＦＳＡ表面処理；
−  ポリメチル水素シロキサン／ペルフルオロアルキルホスフェート処理、例えば大東化成工業により販売されているＦＳＤＩ表面処理；
−  ラウリルリジン／トリステアリン酸アルミニウム処理、例えば大東化成工業により販売されているＬＬ−ＳｔＡＩ表面処理；
−  オクチルトリエチルシラン処理、例えば大東化成工業により販売されているＯＴＳ表面処理；
−  オクチルトリエチルシラン／ペルフルオロアルキルホスフェート処理、例えば大東化成工業により販売されているＦＯＴＳ表面処理；
−  アクリレート／ジメチコンコポリマー処理、例えば大東化成工業により販売されているＡＳＣ表面処理；
−  トリイソステアリン酸イソプロピルチタン処理、例えば大東化成工業により販売されているＩＴＴ表面処理；
−  微結晶性セルロース及びカルボキシメチルセルロース処理、例えば大東化成工業により販売されているＡＣ表面処理；
−  セルロース処理、例えば大東化成工業により販売されているＣ２表面処理；
−  アクリレートコポリマー処理、例えば大東化成工業により販売されているＡＰＤ表面処理；
−  ペルフルオロアルキルホスフェート／トリイソステアリン酸イソプロピルチタン処理、例えば大東化成工業により販売されているＰＦ＋ＩＴＴ表面処理。
【０１７３】
本発明による組成物は、１種以上の表面未処理の顔料をさらに含み得る。
【０１７４】
本発明の特定の実施形態によると、顔料は無機顔料である。
【０１７５】
本発明の別の特定の実施形態によると、顔料は真珠光沢剤から選択される。
【０１７６】
顔料の量は、０．５％〜４０％、好ましくは１％〜２０％の範囲であり得る。
【０１７７】
アミン化合物
本発明によるプロセスに使用されるアミン化合物は、特に、複数の一級アミン及び／又は二級アミン基を有するポリアミン化合物又は、或いは、アミノアルコキシシランから選択されるアミン化合物である。そのため、それは、アミノアルコキシシラン化合物、ジアミン化合物、及びトリアミン化合物から選択され得る。
【０１７８】
本発明の第１の実施形態によると、ポリアミン化合物は、２〜２０個の炭素原子を含む化合物、特に非ポリマー性化合物である。用語「非ポリマー性化合物」は、モノマー重合反応により直接得られない化合物を意味する。
【０１７９】
言及され得るポリアミン化合物には、Ｎ−メチル−１，３−ジアミノプロパン、Ｎ−プロピル−１，３−ジアミノプロパン、Ｎ−イソプロピル−１，３−ジアミノプロパン、Ｎ−シクロヘキシル−１，３−ジアミノプロパン、２−（３−アミノプロピルアミノ）エタノール、３−（２−アミノエチル）アミノプロピルアミン、ビス（３−アミノプロピル）アミン、メチルビス（３−アミノプロピル）アミン、Ｎ−（３−アミノプロピル）−１，４−ジアミノブタン、Ｎ，Ｎ−ジメチルジプロピレントリアミン、１，２−ビス（３−アミノプロピルアミノ）エタン、Ｎ，Ｎ’−ビス（３−アミノプロピル）−１，３−プロパンジアミン、エチレンジアミン、１，３−プロピレンジアミン、１，４−ブチレンジアミン、リジン、シスタミン、キシレンジアミン、トリス（２−アミノエチル）アミン、及びスペルミジンがある。好ましくは、ポリアミン化合物は、エチレンジアミン、１，３−プロピレンジアミン、及び１，４−ブチレンジアミンから選択される。優先的には、ポリアミン化合物はエチレンジアミンである。
【０１８０】
アミン化合物は、式（ＩＩ）：
Ｒ’１Ｓｉ（ＯＲ’２）ｚ（Ｒ’３）ｘ    （ＩＩ）
（式中：
・Ｒ’１は、以下の基から選択される基により置換される、直鎖又は分岐鎖、飽和又は不飽和、環式又は非環式Ｃ１〜Ｃ６炭化水素系鎖であり：
−  アミンＮＨ２又はＲ＝Ｃ１〜Ｃ４アルキルであるＮＨＲ、
−  アミノ基又はＣ１〜Ｃ４アミノアルキル基により置換されるアリール又はアリールオキシ基、
Ｒ’１は、場合によってその鎖の中にヘテロ原子（Ｏ、Ｓ、ＮＨ）又はカルボニル基（ＣＯ）が入っており、Ｒ’１は炭素原子を介して直接ケイ素原子に連結しており、
・  Ｒ’２及びＲ’３は、同一でも異なっていてもよく、１〜６個の炭素原子を含む直鎖又は分岐鎖のアルキル基を表し、
・  ｚは、１〜３の範囲の整数を示し、
・  ｘは、０〜２の範囲の整数を示し、
ｚ＋ｘ＝３である）のものなど、アミノアルコキシシランからも選択され得る。
【０１８１】
好ましくは、Ｒ’２は、１〜４個の炭素原子を含むアルキル基を表す。
好ましくは、Ｒ’２は、１〜４個の炭素原子を含む直鎖アルキル基を表す。
好ましくは、Ｒ’２はエチル基を表す。
【０１８２】
好ましくは、Ｒ’３は、１〜４個の炭素原子を含むアルキル基を表す。
好ましくは、Ｒ’３は、１〜４個の炭素原子を含む直鎖アルキル基を表す。
好ましくは、Ｒ’３は、メチル又はエチル基を表す。
【０１８３】
好ましくは、Ｒ’１は非環式鎖である。
【０１８４】
好ましくは、Ｒ’１は、アミン基ＮＨ２又はＮＨＲ（Ｒ＝Ｃ１〜Ｃ６アルキル、Ｃ３〜Ｃ６シクロアルキル、又はＣ６芳香族）により置換される、直鎖又は分岐鎖、飽和又は不飽和Ｃ１〜Ｃ６炭化水素系鎖である。優先的には、Ｒ’１は、アミン基ＮＨ２により置換される飽和直鎖Ｃ１〜Ｃ６炭化水素系鎖である。より優先的には、Ｒ’１は、アミン基ＮＨ２により置換される飽和直鎖Ｃ２〜Ｃ４炭化水素系鎖である。
【０１８５】
好ましくは、Ｒ’１は、アミン基ＮＨ２により置換される飽和直鎖Ｃ１〜Ｃ６炭化水素系鎖である。
Ｒ’２は、１〜４個の炭素原子を含むアルキル基を表す。
Ｒ’３は、１〜４個の炭素原子を含むアルキル基を表す。
【０１８６】
好ましくは、ｚは３に等しい。
【０１８７】
好ましくは、式（ＩＩ）のアミノアルコキシシランは、３−アミノプロピルトリエトキシシラン（ＡＰＴＥＳ）、３−アミノエチルトリエトキシシラン（ＡＥＴＥＳ）、３−アミノプロピルメチルジエトキシシラン、Ｎ−（２−アミノエチル）−３−アミノプロピルトリエトキシシラン、３−（ｍ−アミノフェノキシ）プロピルトリメトキシシラン、ｐ−アミノフェニルトリメトキシシラン、及びＮ−（２−アミノエチルアミノメチル）フェネチルトリメトキシシランから選択される。
【０１８８】
好ましくは、アミノアルコキシシラン（ＩＩ）は、３−アミノプロピルトリエトキシシラン（ＡＰＴＥＳ）、３−アミノエチルトリエトキシシラン（ＡＥＴＥＳ）、３−アミノプロピルメチルジエトキシシラン、及びＮ−（２−アミノエチル）−３−アミノプロピルトリエトキシシランから選択される。
【０１８９】
好ましくは、アミノアルコキシシラン（ＩＩ）は３−アミノプロピルトリエトキシシラン（ＡＰＴＥＳ）である。
【０１９０】
好ましくは、アミン化合物は、３−アミノプロピルトリエトキシシラン（ＡＰＴＥＳ）、Ｎ−メチル−１，３−ジアミノプロパン、Ｎ−プロピル−１，３−ジアミノプロパン、Ｎ−イソプロピル−１，３−ジアミノプロパン、Ｎ−シクロヘキシル−１，３−ジアミノプロパン、２−（３−アミノプロピルアミノ）エタノール、３−（２−アミノエチル）アミノプロピルアミン、ビス（３−アミノプロピル）アミン、メチルビス（３−アミノプロピル）アミン、Ｎ−（３−アミノプロピル）−１，４−ジアミノブタン、Ｎ，Ｎ−ジメチルジプロピレントリアミン、１，２−ビス（３−アミノプロピルアミノ）エタン、Ｎ，Ｎ’−ビス（３−アミノプロピル）−１，３−プロパンジアミン、エチレンジアミン、１，３−プロピレンジアミン、１，４−ブチレンジアミン、及びリジンから選択される。
【０１９１】
優先的には、アミン化合物は、エチレンジアミン、１，３−プロピレンジアミン、１，４−ブチレンジアミン、及び３−アミノプロピルトリエトキシシラン（ＡＰＴＥＳ）から選択される。より優先的には、アミン化合物は、エチレンジアミン又は３−アミノプロピルトリエトキシシラン（ＡＰＴＥＳ）である。
【０１９２】
アミン化合物は、特に、５００〜１００００００の範囲、好ましくは５００〜５０００００の範囲、優先的には５００〜１０００００の範囲の質量平均分子量を有するアミン系ポリマーからも選択してよい。
【０１９３】
アミン系ポリマーとして、ポリ（（Ｃ２〜Ｃ５）アルキレンイミン）、特にポリエチレンイミン及びポリプロピレンイミン、特にポリ（エチレンイミン）（例えば参照名４６，８５２−３でＡｌｄｒｉｃｈ  Ｃｈｅｍｉｃａｌ社により販売されている製品）；ポリ（アリルアミン）（例えば参照名４７，９１３−６でＡｌｄｒｉｃｈ  Ｃｈｅｍｉｃａｌ社により販売されている製品）；ポリビニルアミン及び特にビニルアミドとのそのコポリマーが使用され得る；特に、名称Ｌｕｐａｍｉｎ（登録商標）９０３０でＢＡＳＦ社により販売されているものなどのビニルアミン／ビニルホルムアミドコポリマー；ポリリジンなどＮＨ２基を有するポリアミノ酸、例えばＪＮＣ株式会社（以前のチッソ）により販売されている製品；ＣａｒｂｏＭｅｒ  Ｉｎｃ社により販売されている製品などのアミノデキストラン；ＣａｒｂｏＭｅｒ  Ｉｎｃ社により販売されている製品などのアミノポリビニルアルコール、アクリルアミドプロピルアミン系コポリマー；キトサン；一級アミン基を鎖の末端又は側鎖に含む、例えばアミノプロピル側基又は末端基を含むポリジメチルシロキサン、例えば、式（Ａ）又は（Ｂ）又は（Ｃ）のもの：
【化３】
0006921986.tif 000004
（式（Ａ）において：ｎの値は、シリコーンの質量平均分子量が５００〜５５０００であるようなものである。アミノシリコーン（Ａ）の例として、名称ＤＭＳ−Ａ１１、ＤＭＳ−Ａ１２、ＤＭＳ−Ａ１５、ＤＭＳ−Ａ２１、ＤＭＳ−Ａ３１、ＤＭＳ−Ａ３２、及びＤＭＳ−Ａ３５でＧｅｌｅｓｔ社により販売されているものが言及され得る；
式（Ｂ）において、ｎ及びｍの値は、シリコーンの質量平均分子量が１０００〜５５０００であるようなものである。シリコーン（Ｂ）の例として、名称ＡＭＳ−１３２、ＡＭＳ−１５２、ＡＭＳ−１６２、ＡＭＳ−１６３、ＡＭＳ−１９１、及びＡＭＳ−１２０３でＧｅｌｅｓｔ社に販売されているものが言及され得る；
式（Ｃ）において、ｎの値は、シリコーンの質量平均分子量が５００〜３０００であるようなものである。シリコーン（Ｃ）の例として、名称ＭＣＲ−Ａ１１及びＭＣＲ−Ａ１２でＧｅｌｅｓｔ社により販売されているものが言及され得る）；
式（Ｄ）のアモジメチコン：
【化４】
0006921986.tif 000005
（式中、Ｒ、Ｒ’及びＲ”は、同一でも異なっていてもよく、それぞれ、Ｃ１〜Ｃ４アルキル又はヒドロキシル基を表し、ＡはＣ３アルキレン基を表し、ｍ及びｎは、化合物の質量平均分子質量がおよそ５０００〜５０００００であるようなものである）が言及され得る。
【０１９４】
特にＨｕｎｔｓｍａｎ社の参照名Ｊｅｆｆａｍｉｎｅ（登録商標）で知られるポリエーテルアミン；及び特に：
ポリエチレングリコール及び／又はポリプロピレングリコールα，ω−ジアミン（アミン官能基を鎖の末端に有する）、例えば名称Ｊｅｆｆａｍｉｎｅ（登録商標）Ｄ−２３０、Ｄ−４００、Ｄ−２０００、Ｄ−４０００、ＥＤ−６００、ＥＤ−９０００、ＥＤ−２００３で販売されている製品；
ポリテトラヒドロフラン（又はポリテトラメチレングリコール）α，ω−ジアミン；
ポリブタジエンα，ω−ジアミン；
アミン末端官能基を有するポリアミドアミン（ＰＡＮＡＭ）デンドリマー；
【０１９５】
ポリ（３−アミノプロピル）メタクリルアミド又はポリ（２−アミノエチル）メタクリレートなど、一級又は二級アミン側鎖官能基（ｓｉｄｅ  ｆｕｎｃｔｉｏｎｓ）を有するポリ（メタ）アクリレート又はポリ（メタ）アクリルアミド。
【０１９６】
アミン系ポリマーとして、好ましくは、一級アミン基を鎖の末端又は側鎖に含むポリジメチルシロキサンが使用される。
【０１９７】
優先的には、アミノプロピル末端基を鎖の末端に含むポリジメチルシロキサンが使用される。
【０１９８】
好都合には、本発明によるプロセスに使用されるポリアミン化合物は、一級アミン基を鎖の末端又は側鎖に含むポリジメチルシロキサンから選択される。
【０１９９】
優先的には、本発明によるプロセスに使用されるアミン化合物は、アミノプロピル末端基を鎖の末端に含むポリジメチルシロキサン、３−アミノプロピルトリエトキシシラン（ＡＰＴＥＳ）から選択される。
【０２００】
化合物がアミノアルコキシシランである場合、それを含む組成物は無水である。
【０２０１】
エチレン系ポリマーを含む組成物は、それがアミノアルコキシシランを含む組成物と混合されるように意図される場合、やはり無水である。
【０２０２】
好都合には、本発明によるプロセスに使用されるアミン化合物は、０．０１〜１０の範囲、好ましくは０．１〜５の範囲、優先的には０．１〜２の範囲、より優先的には０．１〜１の範囲のアミン化合物のアミン基／エチレン系ポリマーの無水マレイン酸基のモル比で使用される。
【０２０３】
エチレン系ポリマーと接触すると、ポリアミン化合物は無水マレイン酸官能基と反応して、例えば以下のように架橋ポリマーを形成する：
【化５】
0006921986.tif 000006
基Ａを有する単位は、脂肪鎖エチレン系モノマーから誘導された単位を表す。
【０２０４】
そのような架橋ポリマーは新規であり、そのため、また本発明の主題を形成する。
【０２０５】
架橋ポリマーは、前記ポリアミン化合物を、上述の無水マレイン酸アクリル系ポリマーと反応させることにより、このように得ることができる。無水物基の一部又は全てがアミン化合物のＮＨ又はＮＨ２基と反応して、スキームＩに記載の通りアミド基及びカルボン酸基を有する単位を形成する。
【０２０６】
無水媒体中で使用されるアミノアルコキシシラン（ＩＩ）は、ポリマー中に存在する無水マレイン酸基と反応して、以下の式：
【化６】
0006921986.tif 000007
を有する単位を形成する。
【０２０７】
アミノアルコキシシラン基を有するそのようなポリマーは新規であり、そのため、また本発明の主題を形成する。本発明の一主題は、アミノアルコキシシラン基を有するそのようなポリマー及び生理的に許容し得る媒体を含む無水組成物でもある。
【０２０８】
アミノアルコキシシラン基を有するポリマーは、無水媒体中で、アミノアルコキシシラン（ＩＩ）を、上述の無水マレイン酸エチレン系ポリマーと反応させることにより、このように得ることができる。無水物基の一部又は全てが化合物（ＩＩ）のＮＨ基と反応して、スキームＩＩに記載の通りアミド基及びカルボン酸基を有する単位を形成する。
【０２０９】
本発明によるプロセスの一実施形態によると、１種以上の顔料と、エチレン系ポリマーと、アミノアルコキシシラン（ＩＩ）との混合物、特に即座の混合物が調製され、混合物はケラチン物質に適用される。先に定義された通り、一方で、エチレン系ポリマーの、他方で、アミノアルコキシシラン（ＩＩ）の連続的な適用を実施することも可能である。
【０２１０】
炭化水素系油
本発明の好ましい実施形態によると、エチレン系ポリマーを含む組成物は炭化水素系油を含み得る。より一般的には、本発明によるプロセスに使用される組成物は、好ましくは、油、特に炭化水素系油を含む。
【０２１１】
炭化水素系油は、室温で（２５℃）液体である油である。
【０２１２】
用語「炭化水素系油」は、炭素及び水素原子、及び任意選択で酸素及び窒素原子から基本的に形成されたか、又はそれらから構成され、ケイ素原子もフッ素原子も全く含まない油を意味する。それは、アルコール、エステル、エーテル、カルボン酸、アミン及び／又はアミド基を含み得る。
【０２１３】
炭化水素系油は、揮発性でも非揮発性でもよい。
【０２１４】
炭化水素系油は、下記から選択され得る：
８〜１４個の炭素原子を含む炭化水素系油、及び特に：
−  分岐鎖のＣ８〜Ｃ１４アルカン、例えば、石油由来のＣ８〜Ｃ１４イソアルカン（別名イソパラフィン）、例えばイソドデカン（別名２，２，４，４，６−ペンタメチルヘプタン）、イソデカン、及び、例えば、商品名Ｉｓｏｐａｒ又はＰｅｒｍｅｔｈｙｌで販売されている油、
−  直鎖アルカン、例えば、Ｓａｓｏｌによりそれぞれの参照名Ｐａｒａｆｏｌ  １２−９７及びＰａｒａｆｏｌ  １４−９７で販売されているｎ−ドデカン（Ｃ１２）及びｎ−テトラデカン（Ｃ１４）、並びにそれらの混合物、ウンデカン−トリデカン混合物、Ｃｏｇｎｉｓ社の特許出願国際公開第２００８／１５５０５９号パンフレットの実施例１及び２で得られたｎ−ウンデカン（Ｃ１１）とｎ−トリデカン（Ｃ１３）の混合物、並びにこれらの混合物、
【０２１５】
酢酸エチル、酢酸メチル、酢酸プロピル、又はｎ−酢酸ブチルなどの短鎖エステル（全部で３〜８個の炭素原子を含む）
【０２１６】
−  グリセロールの脂肪酸エステルで構成されているトリグリセリドなどの植物由来の炭化水素系油であって、その脂肪酸がＣ４〜Ｃ２４の鎖長を有し得て、これらの鎖が場合により直鎖又は分岐鎖、飽和又は不飽和であるもの；これらの油は、特に、ヘプタン酸又はオクタン酸トリグリセリド、或いは、小麦胚芽油、ヒマワリ油、グレープシードオイル、ゴマ油、コーン油、アンズ油、ヒマシ油、シアオイル、アボカドオイル、オリーブ油、大豆油、スイートアーモンドオイル、パーム油、ナタネ油、綿実油、ヘーゼルナットオイル、マカデミアオイル、ホホバ油、アルファルファオイル、ケシ油、カボチャ油、マローオイル、カシスオイル、月見草油、アワ油、大麦油、キノア油、ライ麦油、紅花油、キャンドルナッツオイル、パッションフラワーオイル、及びマスクローズオイル；シアバター；又は他にカプリル酸／カプリン酸トリグリセリド、例えばＳｔｅａｒｉｎｅｒｉｅｓ  Ｄｕｂｏｉｓ社により販売されているもの又は名称Ｍｉｇｌｙｏｌ  ８１０（登録商標）、８１２（登録商標）、及び８１８（登録商標）でＤｙｎａｍｉｔ  Ｎｏｂｅｌ社により販売されているものである、
【０２１７】
−  １０〜４０個の炭素原子を有する合成エーテル；
【０２１８】
−  石油ゼリー、ポリデセン、Ｐａｒｌｅａｍ（登録商標）などの水添ポリイソブテン、スクアラン、及び流動パラフィン、並びにこれらの混合物など、鉱物又は合成由来の直鎖又は分岐鎖の炭化水素、
【０２１９】
−  式Ｒ１ＣＯＯＲ２の油などの合成エステル（式中、Ｒ１＋Ｒ２≧１０という条件で、Ｒ１は、１〜４０個の炭素原子を含む直鎖又は分岐鎖の脂肪酸残基を表し、Ｒ２は、１〜４０個の炭素原子を含む、特に分岐鎖の炭化水素系鎖を表す）、例えばピュアセリンオイル（オクタン酸セトステアリル）、ミリスチン酸イソプロピル、パルミチン酸イソプロピル、Ｃ１２〜Ｃ１５アルキルベンゾエート、ラウリン酸ヘキシル、アジピン酸ジイソプロピル、イソノナン酸イソノニル、パルミチン酸２−エチルヘキシル、イソステアリン酸イソステアリル、ラウリン酸２−ヘキシルデシル、パルミチン酸２−オクチルデシル、ミリスチン酸２−オクチルドデシル、アルキル又はポリアルキルヘプタノエート、オクタノエート、デカノエート、又はリシノリエート、例えばプロピレングリコールジオクタノエートなど；乳酸イソステアリル、リンゴ酸ジイソステアリル、及び乳酸２−オクチルドデシルなどのヒドロキシル化エステル；ポリオールエステル及びペンタエリスリトールエステル、
【０２２０】
−  室温で液体であり、１２〜２６個の炭素原子を含む分岐鎖且つ／又は不飽和の炭素系鎖を有する脂肪アルコール、例えばオクチルドデカノール、イソステアリルアルコール、オレイルアルコール、２−ヘキシルデカノール、２−ブチルオクタノール、及び２−ウンデシルペンタデカノール。
【０２２１】
好都合には、炭化水素系油は無極性である（このように炭素及び水素原子からのみ形成される）。
【０２２２】
炭化水素系油は、好ましくは、８〜１４個の炭素原子を含む炭化水素系油、特に上述の無極性油から選択される。
【０２２３】
優先的には、炭化水素系油はイソドデカンである。
【０２２４】
ポリマーを含む組成物は、炭化水素系油の他にシリコーンオイルを含み得る。用語「シリコーンオイル」は、少なくとも１個のケイ素原子及び特に少なくとも１個のＳｉ−Ｏ基を含む油を意味する。シリコーンオイルは、揮発性でも、非揮発性でもあり得る。
【０２２５】
用語「揮発性油」は、皮膚と接触すると、室温及び大気圧で、１時間未満で蒸発することが可能な油（又は非水性媒体）を意味する。揮発性油は、室温で液体であり、特に室温及び大気圧でゼロでない蒸気圧を有し、特に０．１３Ｐａ〜４００００Ｐａの範囲（１０−３〜３００ｍｍＨｇ）、好ましくは１．３Ｐａ〜１３０００Ｐａの範囲（０．０１〜１００ｍｍＨｇ）、優先的には１．３Ｐａ〜１３００Ｐａの範囲（０．０１〜１０ｍｍＨｇ）の蒸気圧を有する揮発性の化粧用油である。
【０２２６】
用語「非揮発性油」は、０．１３Ｐａ未満の蒸気圧を有する油を意味する。
【０２２７】
言及され得る揮発性シリコーンオイルには、揮発性の直鎖又は環式シリコーンオイル、特に粘度が８センチストークス（ｃＳｔ）（８×１０−６ｍ２／ｓ）以下であり、特に２〜１０個のケイ素原子を、特に２〜７個のケイ素原子を有するものがあり、これらのシリコーンは、任意選択で、１〜１０個の炭素原子を有するアルキル又はアルコキシ基を含む。本発明に使用できる揮発性シリコーンオイルとして、特に、５及び６ｃＳｔの粘度を有するジメチコン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、及びドデカメチルペンタシロキサン、並びにこれらの混合物が言及され得る。
【０２２８】
非揮発性シリコーンオイルとして、直鎖又は環式の非揮発性ポリジメチルシロキサン（ＰＤＭＳ）；側鎖であるか、又はシリコーン鎖の末端にある、２〜２４個の炭素原子を含むアルキル、アルコキシ、又はフェニル基を含むポリジメチルシロキサン；フェニルシリコーン、例えばフェニルトリメチコン、フェニルジメチコン、フェニルトリメチルシロキシジフェニルシロキサン、ジフェニルジメチコン、ジフェニルメチルジフェニルトリシロキサン、及び２−フェニルエチルトリメチルシロキシシリケートが言及され得る。
【０２２９】
好都合には、組成物は、組成物中に存在する油の総質量に対して、６０質量％〜１００質量％の範囲の含量の炭化水素系油及び０〜４０質量％のシリコーンオイルを含み得る。本発明の好ましい実施形態によると、組成物は、油として炭化水素系油のみを含む。
【０２３０】
好都合には、組成物は、非揮発性油、好ましくは非揮発性炭化水素油を含む。
【０２３１】
本発明による組成物は、水、香料、保存剤、充填剤、ＵＶ−スクリーニング剤、油、蝋、界面活性剤、保湿剤、ビタミン、セラミド、酸化防止剤、フリーラジカルスカベンジャー、ポリマー、増粘剤、及び染料から選択される化粧品用添加剤を含み得る。
【０２３２】
本発明による組成物は、脂溶性染料又は水溶性染料などの他の染料も含み得る。この染料は、組成物の総質量に対して、０．０１質量％〜３０質量％の範囲の含量で存在し得る。
【０２３３】
脂溶性染料は、例えば、スダンレッド、Ｄ＆Ｃ  Ｒｅｄ  １７、Ｄ＆Ｃ  Ｇｒｅｅｎ  ６、β−カロテン、大豆油、スダンブラウン、Ｄ＆Ｃ  Ｙｅｌｌｏｗ  １１、Ｄ＆Ｃ  Ｖｉｏｌｅｔ  ２、Ｄ＆Ｃ  Ｏｒａｎｇｅ  ５、キノリンイエロー、及びアナトーである。水溶性染料は、例えば、ビートルート液又はメチレンブルーである。
【０２３４】
一実施形態によると、本発明による組成物は無水組成物である。用語「無水組成物」は、２質量％未満の水、又はさらには０．５％未満の水を含む組成物を意味し、特に水を含まない。適切な場合、そのような少量の水は、特に、その残存量を含みうる組成物の成分により導入されることがある。
【０２３５】
特に、本発明によるプロセスが上述のアミノアルコキシシランを使用する場合、使用される組成物は無水であるのが好都合である。
【０２３６】
本発明は、以下の実施例でより詳細に説明される。
【実施例】
【０２３７】
実施例１：２−エチルヘキシルアクリレート／無水マレイン酸コポリマー（質量で８５／１５）
１７０ｇの２−エチルヘキシルアクリレート及び３０ｇの無水マレイン酸を、撹拌アンカーを備えたジャケット付き１リットル反応器に入れた。次いで、２１０ｇのイソドデカンと９０ｇの酢酸エチルの混合物を加えた。
【０２３８】
媒体を、撹拌しながら（１５０ｒｐｍ）４０℃の温度にして、アルゴンを１０分間注入し、それに続いて２ｇの開始剤、ｔｅｒｔ−ブチルペルオキシ−２−エチルヘキサノエート（ＡｋｚｏＮｏｂｅｌのＴｒｉｇｏｎｏｘ（登録商標）２１Ｓ）を加えた。
【０２３９】
ジャケットの加熱を、１５０ｒｐｍで、９０℃で７時間に設定した。
【０２４０】
次いで、媒体を３００ｇのイソドデカンで希釈し、次いで、蒸留により濃縮して酢酸エチル及び未反応の無水マレイン酸を除いた。
【０２４１】
３０質量％のコポリマーを含むイソドデカン溶液を最後に得た。
【０２４２】
得られたポリマーは、１２０００ｇ／ｍｏｌに近い分子量（Ｍｗ）を有する。
【０２４３】
実施例２：２−エチルヘキシルアクリレート／無水マレイン酸コポリマー（質量で８０／２０）
１６０ｇの２−エチルヘキシルアクリレート及び４０ｇの無水マレイン酸を使用して、実施例１の手順に従ってポリマーを調製した。
【０２４４】
３２質量％のコポリマーを含むイソドデカン溶液（９０％より高い収率）を最後に得た。
【０２４５】
得られたポリマーは、１５０００ｇ／ｍｏｌに近い分子量（Ｍｗ）を有する。
【０２４６】
実施例３：２−エチルヘキシルアクリレート／ＰＤＭＳメタクリレート＊／無水マレイン酸コポリマー（質量で５０／３０／２０）
４０ｇの無水マレイン酸を、２８ｇのイソドデカン及び２１ｇの酢酸エチルと共に使用し、アルゴンを注入し、それに続いて１時間にわたり、１００ｇの２−エチルヘキシルアクリレートと、６０ｇのＰＤＭＳメタクリレート＊（信越化学工業のＸ−２２−２４２６；ＰＤＭＳ鎖の大きさ＝１２０００ｇ／ｍｏｌ）と、１６８ｇのイソドデカンと、７２ｇの酢酸エチル、及び２ｇのＴｒｉｇｏｎｏｘ（登録商標）２１Ｓの混合物を加えて、実施例１の手順に従ってポリマーを調製した。
【０２４７】
４０質量％のコポリマーを含むイソドデカン溶液を最後に得た。
【０２４８】
実施例４：２−エチルヘキシルアクリレート／ステアリルアクリレート／無水マレイン酸コポリマー（質量で５０／３０／２０）
２０ｇの２−エチルヘキシルアクリレート及び２０ｇの無水マレイン酸；
４０ｇの無水マレイン酸を、２８ｇのイソドデカン及び２１ｇの酢酸エチルと共に使用し、アルゴンを注入し、それに続いて、１時間にわたり、１００ｇの２−エチルヘキシルアクリレートと、６０ｇのステアリルメタクリレートと、１６８ｇのイソドデカンと、７２ｇの酢酸エチルと、２ｇのＴｒｉｇｏｎｏｘ（登録商標）２１Ｓの混合物を加えて、実施例１の手順に従ってポリマーを調製した。
【０２４９】
４１質量％のコポリマーを含むイソドデカン溶液を最後に得た。
【０２５０】
得られたポリマーは、１７０００ｇ／ｍｏｌに近い分子量（Ｍｗ）を有する。
【０２５１】
染色組成物の調製
本発明１：染色組成物を、実施例１のコポリマー（イソドデカン中の２−エチルヘキシルアクリレート／無水マレイン酸コポリマー（８５／１５）の溶液（１５％活性材料）、６％の顔料（マイカ（及び）酸化鉄）、及び１００％にする必要量のイソドデカンから調製した。
【０２５２】
比較例１：以下の比較組成物を、同じ濃度で使用される同じ顔料により調製した。
【０２５３】
【表１】
0006921986.tif 000008
【０２５４】
比較例２：比較組成物を、２−エチルヘキシルアクリレート  co  ステアリル−メタクリレート（８０／２０）のイソドデカン溶液（３３％）（イソドデカン中１５％活性材料）、６％の顔料（マイカ（及び）酸化鉄）、及び１００％への必要量のイソドデカンから調製した。
【０２５５】
色の耐性の評価
これらの染色組成物を、９０％の白髪を有する天然の髪の房に適用した。組成物を、乾燥した髪及び湿った髪に適用した。０．５ｇの染色組成物を、１ｇの髪の房に適用した。２４時間、房を水ですすぎ、乾燥させた。次いで、房をシャンプーで洗浄し、乾燥させた。
【０２５６】
色の耐性を、洗浄し乾燥させた髪、並びに１回のシャンプー、３回のシャンプー、及び５回のシャンプー後に乾燥させた髪で、５（高い色耐性）〜１（色耐性がない）の耐性評価スケールにより、目視評価した。
【０２５７】
評価を以下の表にまとめる：
【０２５８】
【表２】
0006921986.tif 000009
【０２５９】
これらの実施例は、本発明の組成物がシャンプーに対する色の耐性の改善を与えることを示す。５回のシャンプー後、色が依然として許容できるが、比較の組成物１又は２では、房はもはや着色されていない。
【０２６０】
２工程のプロセス
これらの染色組成物（本発明１及び本発明２）を、９０％の白髪を有する天然の髪の房に適用した。組成物を乾燥した髪に適用した。０．５ｇの染色組成物を１ｇの髪の房に適用した。次いで、アミノ化合物を含む溶液を適用した。２４時間後、房を水ですすぎ、乾燥させた。次いで、房をシャンプーで洗浄し、乾燥させた。
【０２６１】
本発明２：染色組成物を、コポリマー２−エチルヘキシルアクリレートアクリレート−co−イソボルニルアクリレート−co−マレイン酸無水物（ａｎｈｙｄｒｅ）（２０／６０／２０）のイソドデカン溶液（１５％の活性材料）により調製した。
【０２６２】
本発明３：アミノ化合物は、ＡＰＴＥＳ（３−アミノプロピル）トリエトキシシラン（イソドデカン中５０％）である。
【０２６３】
本発明４：アミノ化合物は、ビス（３−アミノプロピル）末端のポリ（ジメチルシロキサン）（ＰＤＭＳ−ジＮＨ２）、Ｍｎ２５０００ｇ／ｍｏｌ（イソドデカン中５０％）である。
【０２６４】
本発明５：アミノ化合物は、ビス−セテアリルアモジメチコン（５０％イソドデカン）である。
【０２６５】
先に開示された通りに実施した評価を以下の表にまとめる。
【０２６６】
【表３】
0006921986.tif 000010